(57)【要約】  圧力感知層、圧力感知層を備えるデバイス、圧力感知モニタ、及び、ａ）シロキサンポリマーを含み、閉鎖細孔体積分率と、任意選択で開放細孔体積分率とを含む、多孔質マトリックス材料、並びに、ｂ）前記多孔質マトリックス材料ａ）の閉鎖細孔体積分率中に実質的に存在する導電性又は半導電性フィラーを含む複合材料、並びに、複合材料を含むフィルム、コーティングされた基材及び多層構造、並びに、圧力感知デバイスにおけるそれらの使用。【選択図】図１
2021508829.tif 000002
【特許請求の範囲】
【請求項１】
ａ）シロキサンポリマーを含み、閉鎖細孔体積分率を含み、且つ開放細孔体積分率を含んでいてもよい多孔質マトリックス材料の第１の層、及び、
ｂ）前記多孔質マトリックス材料の第１の層ａ）の前記閉鎖細孔体積分率中に実質的に存在する導電性又は半導電性フィラー、を含み、
ｃ）１つ以上の追加の層を含んでいてもよいフィルムを含む、圧力感知層。
【請求項２】
閉鎖細孔体積分率と開放細孔体積分率の比が、少なくとも１：１、好ましくは１：１〜１００：１である、又は閉鎖細孔体積分率が全細孔体積分率の１００％をなす、請求項１に記載の圧力感知層。
【請求項３】
フィラーの量が、ａ）及びｂ）の全重量に基づいて、０．１〜１５重量％の範囲にある、請求項１又は２に記載の圧力感知層。
【請求項４】
シロキサンポリマーはポリジメチルシロキサン（ＰＤＭＳ）である、請求項１〜３のいずれか一項に記載の圧力感知層。
【請求項５】
導電性又は半導電性フィラーは、カーボンナノチューブ、カーボンナノホーン、グラファイト、グラフェン、及びカーボンブラックから選択される、請求項１〜４のいずれか一項に記載の圧力感知層。
【請求項６】
導電性又は半導電性フィラーは、銅、銀、金、及び亜鉛のような金属粒子から選択される、請求項１〜４のいずれか一項に記載の圧力感知層。
【請求項７】
導電性又は半導電性フィラーは、固有導電性ポリマー（ＩＣＰ）から選択される、請求項１〜４のいずれか一項に記載の圧力感知層。
【請求項８】
半導電性フィラーは、Ｓｉ、Ｓｉ−Ｇｅ、ＧａＡｓ、ＩｎＰ、ＧａＮ、ＳｉＣ、ＺｎＳ、ＺｎＳｅ、ＣｄＳｅ、及びＣｄＳからなる群から、又は金属酸化物粒子から選択される、請求項１〜４のいずれか一項に記載の圧力感知層。
【請求項９】
０．１〜５００μｍの範囲の厚さを有する、請求項１〜８のいずれか一項に記載の圧力感知層。
【請求項１０】
第１の層と、第１の層に隣接する絶縁層である第２の層とを備える、請求項１〜９のいずれか一項に記載の圧力感知層。
【請求項１１】
第２の層はポリエステル層、具体的にはポリエチレンテレフタレート層である、請求項１０に記載の圧力感知層。
【請求項１２】
低圧を感知する感知層であり、好ましくは０．０１〜１００ｋＰａの範囲の低圧を感知する感知層である、請求項１〜１１のいずれか一項に記載の圧力感知層。
【請求項１３】
請求項１〜１２のいずれか一項に記載の圧力感知層でコーティングされた基材。
【請求項１４】
少なくとも１つの電極と、請求項１〜１２のいずれか一項に記載の圧力感知層の少なくとも１つとを含む、圧力感知デバイス。
【請求項１５】
圧力変動に応答して信号を提供する請求項１４に記載の圧力感知デバイスであって、圧力変動は脈波事象である、圧力感知デバイス。
【請求項１６】
ａ）圧力変動に応答して静電容量変化信号を提供する、少なくとも１つの、請求項１〜１２のいずれか一項に記載の圧力感知層又は請求項１４若しくは１５に記載の圧力感知デバイス、
ｂ）電源、
ｃ）信号用のフィルタ及びアンプを有していてもよい、圧力感知層によって提供される静電容量変化信号をアナログ又はデジタル電気信号に変換することが可能な少なくとも１つの信号変換ユニット、
ｄ）信号変換ユニットｃ）によって提供されるアナログ信号をデジタル化すること、及び／又は少なくとも１つの信号変換ユニットｃ）とデジタル的に通信することが可能な少なくとも１つのマイクロコントローラユニットであって、少なくとも１つの信号変換ユニットｃ）から得た信号を、少なくとも１つの制御ユニット内に格納された好適なアルゴリズムを用いて、読み取り可能なコードとして他のフォーマットに変換することが可能な、少なくとも１つのマイクロコントローラユニット、を備え、
且つ、
ｅ）マイクロコントローラユニットによって提供されたデータをデータ受信デバイスに伝送するための少なくとも１つのデータ伝送手段、及び／又は、
ｆ）マイクロコントローラユニットｄ）、若しくは少なくとも１つのデータ伝送手段ｅ）によって提供されたデータをユーザに通信する手段、を備えていてもよい、圧力感知モニタ。
【請求項１７】
圧力変動は脈波事象である、請求項１６に記載の圧力感知モニタ。
【請求項１８】
少なくとも１つの制御ユニットｃ）は、少なくとも１つの信号変換ユニットｂ）から得た信号を血流力学的パラメータに変換する、請求項１６又は１７に記載の圧力感知モニタ。
【請求項１９】
ウェアラブルデバイスである、請求項１６〜１８のいずれか一項に記載の圧力感知モニタ。
【請求項２０】
ａ）シロキサンポリマーを含み、閉鎖細孔体積分率を含み、開放細孔体積分率を含んでいてもよい、多孔質マトリックス材料、及び、
ｂ）前記多孔質マトリックス材料ａ）の前記閉鎖細孔体積分率中に実質的に存在する導電性又は半導電性フィラー、を含む、複合材料。
【請求項２１】
閉鎖細孔体積分率と開放細孔体積分率の比が、少なくとも１：１、好ましくは１：１〜１００：１である、又は閉鎖細孔体積分率が全細孔体積分率の１００％をなす、請求項２０に記載の複合材料。
【請求項２２】
フィラーの量が、複合材の全重量に基づいて、０．１〜１５重量％の範囲にある、請求項２０又は２１に記載の複合材料。
【請求項２３】
シロキサンポリマーはポリジメチルシロキサン（ＰＤＭＳ）である、請求項２０〜２２のいずれか一項に記載の複合材料。
【請求項２４】
導電性又は半導電性フィラーは、カーボンナノチューブ、カーボンナノホーン、グラファイト、グラフェン、カーボンブラックから、銅、銀、金、及び亜鉛などの金属粒子から、固有導電性ポリマー（ＩＣＰ）から、Ｓｉ、Ｓｉ−Ｇｅ、ＧａＡｓ、ＩｎＰ、ＧａＮ、ＳｉＣ、ＺｎＳ、ＺｎＳｅ、ＣｄＳｅ、及びＣｄＳからなる群から、若しくは金属酸化物粒子から選択される、請求項２０〜２３のいずれか一項に記載の複合材料。
【請求項２５】
請求項２０〜２４のいずれか一項に記載の複合材料を含むフィルム。
【請求項２６】
０．１〜５００μｍの範囲の厚さを有する、請求項２５に記載のフィルム。
【請求項２７】
請求項２５又は２６に記載のフィルムの第１の層と、第１の層に隣接する絶縁層である第２の層とを備える、多層システム。
【請求項２８】
第２の層がポリエステル層、具体的にはポリエチレンテレフタレート層である、請求項２７に記載の多層システム。
【請求項２９】
圧力感知デバイスにおける、請求項２０〜２４のいずれか一項に記載の複合材料の使用、又は請求項２５若しくは２６に記載のフィルムの使用、又は請求項２７若しくは２８に記載の多層システムの使用。
【請求項３０】
圧力感知デバイスは血圧感知デバイスである、請求項２９に記載の使用。
【請求項３１】
請求項２０〜２４のいずれか一項に記載の複合材料の製造のための工程であって、以下のステップ、
ａ）シロキサンポリマー前駆体、及び硬化剤を含み、且つ界面活性剤を含んでいてもよい、第１の非水相を準備するステップ、
ｂ）水に分散させた導電性又は半導電性フィラーを含む第２の水相を準備するステップ、
ｃ）撹拌下で、水相ｂ）を非水相ａ）に添加してエマルジョンを調製するステップ、
ｄ）ステップｃ）で得られた生成物を網状化するステップ、及び最後に、
ｄ）ステップｄ）で得られた生成物を熱処理して水を除去するステップ、を含む工程。
【請求項３２】
請求項２５又は２６に記載のフィルムを製造するための請求項３１に記載の工程であって、ステップｃ）で得られたエマルジョンを、ステップｄ）を適用する前にモールドに流し込むことによってフィルムに形成する、工程。
【発明の詳細な説明】
【技術分野】
【０００１】
本発明は、複合材料を含む圧力感知層に関し、複合材料は、閉鎖細孔体積分率を有する多孔質シロキサンポリマーマトリックス、及びマトリックスの前記閉鎖細孔体積分率中に実質的に存在する導電性又は半導電性フィラー（以下、合わせて導電性フィラーと称する）を含み、並びに上記圧力感知層を含むデバイスに関する。
【０００２】
圧力センサは、様々な異なる用途に対する可能性ゆえに、近年大きな注目を集めている。特に、低圧領域で高感度を有する圧力センサに対する需要は非常に高く、そのようなシステムは、とりわけヘルスケア及び医療診断システム、並びに電子システム、特にいわゆるイースキン（ｅ−ｓｋｉｎ）システムに必要である。
【０００３】
圧力感知デバイスは、感知に使用されるパラメータに依存して、典型的には３つの種類に分類される。ピエゾ抵抗デバイスは、外部圧力の印加による導電率の変化を使用する。ピエゾ電気デバイスは、ピエゾ電気効果、すなわち、圧力の印加による材料中での電荷発生を使用している。ピエゾ電気デバイスの感度は、その効果の起点にあるピエゾ電気物質の物理的特性によって制限される。一方、ピエゾ容量センサは、圧力の印加に反応して発生する静電容量の変化を利用し、その感度は理論的に制限されていない。静電容量の変化は、コンデンサを形成するシステムの２つの電極の距離が、圧力の印加に反応して変化した結果であるか、又は２つの電極の間に挟まれた誘電体材料の等価比誘電率（ｅｑｕｉｖａｌｅｎｔ  ｒｅｌａｔｉｖｅ  ｐｅｒｍｉｔｔｉｖｉｔｙ）（誘電定数（ｄｉｅｌｅｃｔｒｉｃ  ｃｏｎｓｔａｎｔ））が圧力の印加により変更されることに起因する場合がある。
【０００４】
ピエゾ抵抗デバイスと比較して、ピエゾ容量センサは、低い電力消費及び良好な再現性などのいくつかの利点を提供する。ピエゾ電気デバイスと比較して、ピエゾ容量センサは加工処理が容易であり、様々な形状に成形することが容易である。その上、ピエゾ容量性センサはポーリング又は延伸を必要としない。
【０００５】
静電容量変化の大きさは、比誘電率（誘電定数）の変化、及び／又は誘電体層の厚さの変化、及び／又は電極の表面積の変化によって決定される。
【０００６】
そのようなデバイスでは、特に低圧力範囲での感度を向上させるために、マイクロ又はナノ構造が提案されている。しかし、これには一般に、複雑で高価な作製工程が必要である。
【０００７】
Ｂ．Ｙ．Ｌｅｅ  ｅｔ  ａｌ，Ｓｅｎｓｏｒｓ  ａｎｄ  Ａｃｔｕａｔｏｒｓ  Ａ  ２４０（２０１６），１０３〜１０９は、微細孔を有する誘電体エラストマーフィルムに基づく低コストの圧力センサについて記載している。多孔質フィルムは、シロキサンエラストマー材料と水滴とを使用し、いかなる添加剤もなしで調製される。ベース材料としてポリジメチルシロキサンが使用され、分散物質として水滴が選択される。硬化剤と混合されたＰＤＭＳプレポリマーの溶液と、水とが容器内で撹拌される。水が不溶性であることに起因して、撹拌工程により、水の微小液滴がＰＤＭＳ溶液に均一に分散される。このようにして得られた溶液を２枚のガラス基材の間に置き、その後、溶液を硬化させた。硬化中に水が蒸発し、最初は水が存在していた微細孔を有する、重合した多孔質ＰＤＭＳフィルムが得られる。約１００μｍの厚さを有するこのフィルムは、静電容量性の圧力センサの誘電体層を形成する。
【０００８】
Ａ．Ｊ．Ｇａｌｌａｎｔ，Ｐｒｏｃｅｄｉａ  Ｃｈｅｍｉｓｔｒｙ  １（２００９），５６８−５７１、は多孔質ＰＤＭＳ力感知抵抗器に関する。エラストマーの力感知抵抗器は、カーボンブラックを充填したＰＤＭＳの多孔質マトリックスから作製されている。ＰＤＭＳマトリックスはスポンジの形をしており、糖足場（ｓｕｇａｒ  ｓｃａｆｆｏｌｄ）を使用して得られる。ＰＤＭＳ前駆体を入れた皿に砂糖キューブを置き、１時間放置してＰＤＭＳで飽和させた。次いで、キューブを硬化させ、余分なＰＤＭＳを除去し、蒸留水を入れたビーカーにキューブを入れて砂糖を溶解した。このようにして得られた構造は、砂糖キューブの逆転マトリックスであり、空洞がランダムな構成で分布し方向付けられている。カーボンブラック粒子を導入するために、カーボンブラックの水中懸濁液を、水飽和したスポンジに滴状添加し、それにより、スポンジの開放細孔体積分率中に高濃度の炭素を構築する。いったん充填されると、乾燥するまでスポンジを放置し、その上にＰＤＭＳの薄層をコーティングし硬化して炭素をスポンジ内部に封止する。スポンジ内では、細孔壁は炭素で裏打ちされている。圧力を印加すると、カーボンブラックで裏打ちされた細孔壁が接触し、それにより炭素−炭素結合の数が増加し、細孔が導電性になる。
【０００９】
Ｓ．Ｊ．Ａ．Ｍａｊｅｒｕｓ，“Ｆｌｅｘｉｂｌｅ，ｓｔｒｕｃｔｕｒｅｄ  ＭＷＣＮＴ／ＰＤＭＳ  ｓｅｎｓｏｒｓ  ｆｏｒ  ｃｈｒｏｎｉｃ  ｖａｓｃｕｌａｒ  ａｃｃｅｓｓ  ｍｏｎｉｔｏｒｉｎｇ”，ＩＥＥＥ  Ｓｅｎｓｏｒｓ  Ｂｏｏｋ  Ｓｅｒｉｅｓ：ＩＥＥＥ  ｓｅｎｓｏｒｓ，ｐｕｂｌｉｓｈｅｄ  ２０１６−Ｃｏｎｆｅｒｅｎｃｅ  １５ｔｈ  ＩＥＥ  Ｓｅｎｓｏｒｓ  ｃｏｎｆｅｒｅｎｃｅ  Ｏｒｌａｎｄｏ，ＦＬ  Ｏｃｔ．３０−Ｎｏｖ．０３，２０１６は、内部多孔質構造を有するＰＤＭＳを印刷するための、いわゆる付加製造法を適用することにより得られる、ピエゾ抵抗性の可撓性脈動センサに関する。細孔は、約１ｍｍの平均細孔サイズを有すると報告されている。導電性センサを得るために、製造工程中に多層カーボンナノチューブが追加される。抵抗率は非線形であると言われ、ヒステリシスが観察された。どちらも望ましくない効果である。
【００１０】
国際公開第２０１７／１７２９７８号は、とりわけ、センサ回路を備えるトランスデューサ回路であって、センサ回路は電極を含み、トランスデューサ回路は静電容量の変化を電気信号に変換するように構成及び配置され、静電容量の変化は、血流力学的或いは脈波事象に起因する圧力及び／又は電界変調に対する反応である、トランスデューサ回路と、トランスデューサ回路からの電気信号を介して、血流力学的又は脈波事象を感知するように構成並びに配置された電気信号感知回路と、を備えるウェアラブル機器について開示している。
【００１１】
Ｂａｏ  ｅｔ  ａｌ，Ｎａｔｕｒｅ  Ｍａｔｅｒｉａｌｓ  ２０１０，Ｖｏｌ．９  ｐｐ．８５９−８６４は、微細構造化ゴム誘電体層を有する高感度の可撓性圧力センサについて記載している。
【００１２】
Ｂａｏ  ｅｔ．Ａｌ，Ａｄｖ．Ｍａｔｅｒ．２０１５，２７（４），６３４−６４０は、パルス信号増幅用のマイクロヘアリーセンサについて記載しているが、製造は複雑で高価である。
【００１３】
Ｐａｒｋ  ｅｔ  ａｌ．，ＡＣＳ  Ａｐｐｌ．Ｍａｔｅｒ．Ｉｎｔｅｒｆａｃｅｓ  ２０１６，８（２６），１６９２２−３１は、圧力感知が可能な３次元（３−Ｄ）微多孔質誘電体エラストマーの巨大ピエゾ容量効果に基づく可撓性でウェアラブルな圧力センサについて報告している。エラストマー誘電体層中に微細孔が存在することに起因して、ピエゾ容量圧力センサは非常に小さな圧力であっても非常に変形可能であり、感度の向上につながっている。
【図面の簡単な説明】
【００１４】
【図１】本発明による圧力感知デバイスで使用され得る互いに組み合わされた電極の例の図を示す。
【図２】本発明による圧力感知デバイスの例を示し、上から下に以下の構成要素を示す：封止材（２５）、上部電極（２４）、圧力感知層（２３）、下部電極（２２）、及び保護層（２１）。
【図３】本発明による圧力感知デバイスの例を示し、上から下に以下の構成要素を示す：封止材（３５）、上部電極（３４）、圧力感知層（３３）、下部電極（３２）、及び保護層（３１）であり、上部電極（３４）はパターン形成されている。
【図４−７】ウェアラブルデバイスの形態の本発明による圧力感知モニタの実施形態のブロック図を示し、それぞれのモニタの構成要素を示す。
【００１５】
本発明の目的は、高い感度及び良好な再現性を提供する、圧力感知層と、圧力感知層を含むデバイスとを提供することである。
【００１６】
この目的は、請求項１に記載の圧力感知層により実現される。本発明の好ましい実施形態が、従属クレーム及び以下の詳細な説明に示される。
【００１７】
本発明の更なる目的は、請求項１に記載の圧力感知層を備えるデバイスである。
【００１８】
本発明による圧力感知層によって測定される静電容量の変化を生成する圧力は特に制限されず、通常は１０Ｐａ〜１ＭＰａの範囲にある。本発明による圧力感知層は、好ましくは、低圧感知層である。本明細書で使用される場合、「低圧」という用語は、０．０１〜１００ｋＰａの範囲、好ましくは０．０５〜２０ｋＰａの範囲、より好ましくは０．１〜１０ｋＰａの範囲、更により好ましくは０．１〜１ｋＰａの範囲の圧力に関する。
【００１９】
本発明による圧力感知層は、以下を含むフィルムを含む。
ａ）シロキサンポリマーを含み、閉鎖細孔体積分率と、任意選択で開放細孔体積分率とを含む、多孔質マトリックス材料、及び、
ｂ）前記多孔質マトリックス材料ａ）の前記閉鎖細孔体積分率中に実質的に存在する導電性又は半導電性フィラー、及び任意選択で、
ｃ）１つ以上の追加の層。
【００２０】
多孔質材料は一般に、その細孔率によって特徴付けられる。細孔率又は空隙率は、材料中の空隙（すなわち「空」）の空間の測定値であり、総体積に対する空隙の体積の比率であり、０〜１の間、又は百分率として０％〜１００％の間になる。
【００２１】
見かけの細孔率又は開放細孔率（ｏＰｏ）は細孔率の比率であり、材料の総体積に対する、液体又はガスが浸透して入ることができる開放細孔の体積の百分率である。
【００２２】
固相中に閉じ込められた相互接続されていない間隙は、開放細孔体積分率の一部ではなく、それらは閉鎖細孔体積分率の一部である。この比率には、材料中の任意の種類の閉鎖細孔も含まれる。
【００２３】
開放細孔率と閉鎖細孔率を合計すると、材料の総細孔率になる。
【００２４】
本発明による圧力感知層中の多孔質マトリックス材料は、導電性又は半導電性フィラーのかなりの部分が存在する閉鎖細孔体積分率を含む。
【００２５】
本発明の好ましい実施形態によれば、閉鎖細孔体積分率は、材料の開放細孔体積分率以上であることが好ましい。すなわち、閉鎖細孔体積分率を形成する細孔の体積は、好ましくは、開放細孔体積分率を形成する細孔の体積に少なくとも等しい又はそれよりも大きい（したがって、両方の細孔体積分率の比は、好ましくは少なくとも１である）。
【００２６】
特に好ましい実施形態によれば、閉鎖細孔体積と開放細孔体積の比は、１：１〜１００：１の範囲、好ましくは１．５：１〜５０：１の範囲にあり、更により好ましくは、閉鎖細孔体積は全細孔体積の１００％をなす、すなわち、その製品は閉鎖細孔のみを含む。
【００２７】
多孔質材料の開放細孔体積分率は、当業者に周知の技術であるガス置換比重瓶法によって決定することができる。この技術では、ガス置換法を使用して体積を精密に測定する。一般にＨｅである不活性ガスが置換ガスとして使用される。既知の重量の試料が、既知の容積を有する、測定デバイスの区画内に密封される。次いで、平衡に達するまで、すなわち圧力が一定になるまで、入口バルブを通してチャンバの中にＨｅを流入させる。次いで、入口バルブは閉じられ、既知の厳密な体積を有する第２のチャンバへの出口バルブが開かれる。試料チャンバを充填した時点、及び次いでガスを第２の空のチャンバの中に放出した時点で観察された圧力により、試料の固相体積（これは、試料の固体部分によって置換されたガスの体積に、ガスがアクセスできない細孔の体積を加えたものに等しい）の計算が可能になる。ヘリウムガスは小さな細孔でも素早く充填し、Ｈｅガスがアクセスできない試料の体積部分のみがガスを置換する。試料のこの部分は、試料の固体部分に、閉鎖細孔体積分率で表される体積を加えたものからなる（この部分は、ガスにアクセスできない部分であると定義される）。
【００２８】
試料によって置換される体積がＶｓで示され、試料セルの既知の体積がＶｃで示され、ガスが移動して入る第２のコンパートメントの体積がＶｒであり、試料セルを充填した後の圧力がＰａであり、拡張してコンパートメントセルの中に入った後の圧力がＰｅである場合、試料によって置換された体積は次のように計算できる。
Ｖｓ＝Ｖｃ−Ｖｒ（Ｐｅ／（Ｐａ−Ｐｅ））
【００２９】
置換体積又は比重瓶体積Ｖｓは、多孔質試料の固体部分の体積（これは、本明細書では理論体積と称する）に、閉鎖細孔の体積を加えたものを反映する。理論体積は細孔のない固体試料の理論密度から得ることができ、これは一般に、大部分の材料で既知である又は容易に決定できる。比重瓶体積から理論体積を差し引くと、閉鎖細孔の体積が得られる。
【００３０】
多孔質試料のバルク体積は、多孔質試料の幾何学的体積であり、これは理論体積と閉鎖細孔の体積と開放細孔の体積の合計である。それに応じて、開放細孔の体積は、試料のバルク（幾何学的）体積から理論体積と（上記で説明したように得た）閉鎖細孔の体積とを差し引くことで得ることができる。
【００３１】
閉鎖細孔体積分率は、閉鎖細孔の体積をバルク体積で除算することによって得られる。開放細孔体積分率は、類似の方法で得ることができる。次いで、閉鎖細孔体積分率を開放細孔体積分率で単純に除算することにより、両方の分率の比率が得られる。
【００３２】
多孔質試料の総細孔率はまた、バルク密度を理論密度で除算したものを１から減算することによって得ることができる。
【００３３】
前述のことは、次の例で説明できる。理論体積が２ｃｍ３、比重瓶体積が３ｃｍ３である試料は、１ｃｍ３の閉鎖細孔体積分率を有する（比重瓶体積から理論体積を差し引くことで得られる）。多孔質試料が４ｃｍ３の幾何学的（バルク）体積を有する場合、バルク体積に基づく総細孔率は２／４、すなわち０．５である。閉鎖細孔体積分率は、バルク体積に対しては、この場合０．２５であり、試料の合計細孔体積に対しては０．５である。これにより、閉鎖細孔体積分率／開放細孔体積分率の比が１になる。
【００３４】
同じ理論体積及びバルク体積において比重瓶の体積が３．５ｃｍ３の場合は、閉鎖細孔の体積は１．５ｃｍ３であり、これは、バルク体積に基づいて３７．５％、又は総細孔体積に基づいて７５％になる。この場合、閉鎖細孔体積分率の開放細孔体積分率に対する比率は３：１である。
【００３５】
本発明による圧力感知層中の多孔質材料のポリマーマトリックスは、シロキサンポリマーである。
【００３６】
シリコーンとしても知られるシロキサンポリマー又はポリシロキサンは、シロキサンの繰り返しユニットから構成される不活性な合成化合物を含み、多くの場合、炭素又は水素又はその両方と結合するポリマーである。それらは典型的には、耐熱性でありゴム状である。
【００３７】
シロキサンは、−Ｓｉ−Ｏ−Ｓｉ結合を有する有機シリコン化学物質の官能基である。シロキサンという単語は、シリコン、酸素、アルカンという単語に由来する。シロキサン材料は、Ｓｉ−Ｏ結合の数に応じて、いくつかの種類のいわゆるシロキシド基で構成されてもよく、Ｍユニットは一般構造要素Ｒ３ＳｉＯ０．５で表され、Ｄユニットは一般構造要素Ｒ２ＳｉＯで表され、及びＴユニットは一般構造要素ＲＳｉＯ１．５で表される。
【００３８】
シロキサン官能基はシリコーンの主鎖を形成する。
【００３９】
より正確には、重合したシロキサン又はポリシロキサンでは、シリコーンは無機のシリコン−酸素主鎖（…−Ｓｉ−Ｏ−Ｓｉ−Ｏ−Ｓｉ−Ｏ−…）からなり、有機側基がシリコン原子に結合している。側基は、好ましくは、アルキル基、アリール基、又はそれらの組み合わせから選択される。
【００４０】
場合によっては、有機側基を使用して、これら−Ｓｉ−Ｏ−主鎖の２つ以上をリンクすることができる。−Ｓｉ−Ｏ−鎖の長さ、側基、及び架橋を変化させることにより、多種多様な特性及び組成を有するシリコーンを合成できる。
【００４１】
有機側基は、アルキル基、ハロアルキル基、アリール基、ハロアリール基、アルコキシル基、アラルキル基、及びシラシクロアルキル基、並びにアルケニル基などのより反応性の高い基、例えば、ビニル基、アリル基、プロペニル基、ブテニル基、ペンテニル基、ヘキセニル基、ヘプテニル基、オクテニル基、ノネニル基、及び／又はデセニル基であってもよい。アクリレート基、メタクリレート基、アミノ基、イミノ基、ヒドロキシ基、エポキシ基、エステル基、アルキルオキシ基、イソシアネート基、フェノール基、ポリウレタンオリゴマー基、ポリアミドオリゴマー基、ポリエステルオリゴマー基、ポリエーテルオリゴマー基、ポリオール基、及びカルボキシプロピル基などの極性基は、シロキサン骨格鎖のシリコン原子に任意の組み合わせで結合されてもよい。
【００４２】
シロキサンは、アルケニル基などの任意の有用な基で、及び／又はメチル基、エチル基、イソプロピル基、ｎ−プロピル基、ビニル基、又はそれらの組み合わせなどのアルキル基で終端することができる。シロキサンを終端するために使用できる他の基は、アクリレート基、メタクリレート基、アミノ基、イミノ基、ヒドロキシ基、エポキシ基、エステル基、アルキルオキシ基、イソシアネート基、フェノール基、ポリポリウレタンオリゴマー基、ポリアミドオリゴマー基、ポリエステルオリゴマー基、ポリエーテルオリゴマー基、ポリオール基、及びカルボキシプロピル基、並びにハロ基、例えばフルオロ基である。
【００４３】
（有機基がアルキル基である）ポリジアルキルシロキサンは、本発明の圧力感知層での使用に好適なシロキサンポリマーの好ましい基である。
【００４４】
ポリジアルキルシロキサンポリマーは、以下の一般式で表すことができる。
2021508829.tif 000003
ここで、Ａｌｋは、出現ごとに同じであっても異なっていてもよく、直鎖、分岐鎖、又は環状アルキル基を表す。
【００４５】
好ましいアルキル基は、炭素原子を１〜１２個、好ましくは１〜８個、より好ましくは１〜４個有する直鎖又は分岐鎖アルキル基である。
【００４６】
ポリジアルキルシロキサンの最もよく知られている例は、ポリジメチルシロキサン（ここで、Ａｌｋはメチル基であり、以下ではＰＤＭＳと称する）であり、これも本発明による最も好ましいポリジアルキルシロキサンである。ポリジメチルシロキサン、すなわちＰＤＭＳという用語は、本明細書で使用される場合、その誘導体、例えば、ヒドロキシ−、ビニル−アリル−、などのエンドキャップされたＰＤＭＳを包含する。
【００４７】
本発明による圧力感知層中の多孔質マトリックス材料は、成分ｂ）として、本発明による圧力感知層の微多孔質ポリマーマトリックスａ）の閉鎖細孔体積分率中に実質的に存在する導電性又は半導電性フィラーを含む。
【００４８】
本発明の目的において、実質的に存在するとは、閉鎖細孔体積分率中に、導電性フィラーの少なくとも５０％、好ましくは少なくとも６０％、更により好ましくは少なくとも７０％が存在することを意味する。複合材料ａ）の閉鎖細孔体積分率中に、導電性フィラーの総含有量の最大９９％、好ましくは最大９５％、更により好ましくは最大９０％が存在し得る。
【００４９】
本発明の圧力感知層中の半導電性又は導電性フィラーを、半導電性又は導電性を有する任意の材料から選択してもよい。
【００５０】
したがって、好適な導電性フィラーを、銅、銀、金、亜鉛のような金属粒子からなるリストから選択してもよい。好ましくは導電性金属フィラーは銀又は銅であり、より好ましくは銀である。
【００５１】
導電性ポリマー粒子は、固有導電性ポリマー（ＩＣＰ）で実質的に構成される、又は更には固有導電性ポリマー（ＩＣＰ）で構成される。それらは、二重結合の完全に共役したシーケンスを鎖に沿って有するマクロ分子で構成される有機ポリマーである。このような化合物は金属導電性を有し得る又は半導体であり得る。固有導電性ポリマーの例は、ポリアセチレン、ポリチオフェン、ポリピロール、又はポリアニリンである。ＩＣＰの中でも、ポリチオフェン及びポリアニリンが好ましくは使用される。より好ましくは、ポリ（３，４−エチレンジオキシチオフェン）、又はＰＥＤＯＴ、具体的にはＰＥＤＯＴ−ＰＳＳ、ポリ（３，４−エチレンジオキシチオフェン）とポリ（スチレンスルホネート）とのポリマーブレンドが使用される。
【００５２】
半導電性フィラーは、半導電性材料で本質的に構成される、又は半導電性材料で構成される。半導電性コアは通常、半導電性材料を少なくとも９５重量％、好ましくは少なくとも９７重量％、より好ましくは少なくとも９９重量％を含む。
【００５３】
通常は、半導電性材料は、Ｓｉ、Ｓｉ−Ｇｅ、ＧａＡｓ、ＩｎＰ、ＧａＮ、ＳｉＣ、ＺｎＳ、ＺｎＳｅ、ＣｄＳｅ、及びＣｄＳからなるリストから選択される。好ましくは、半導電性材料は、ＧａＡｓ、ＳｉＣ、ＺｎＳ、及びＣｄＳからなるリストから選択される。より好ましくは、半導電性材料はＳｉＣである。
【００５４】
好ましくは、半導電性フィラーは、ＧａＡｓ、ＳｉＣ、ＺｎＳ、及びＣｄＳナノ粒子からなるリストから選択される。
【００５５】
好適なフィラーの別のグループは、典型的には、金属と、酸化状態が−２の酸素の陰イオンとを含有する金属酸化物粒子、例えばＺｎＯである。
【００５６】
一実施形態によれば、本発明に好適な導電性又は半導電性フィラーは、１に近いアスペクト比を有し得る。アスペクト比が１に近い場合、粒子は球形になる傾向がある。
【００５７】
別の実施形態によれば、本発明に好適な導電性又は半導電性フィラーは、１よりも大きいアスペクト比を有し得る。この場合、アスペクト比は、好ましくは少なくとも５、より好ましくは少なくとも１０、更により好ましくは少なくとも１５、最も好ましくは少なくとも２０である。粒子は一般に、最大で５０００、好ましくは最大で１０００、より好ましくは最大で５００、更により好ましくは最大で２００のアスペクト比を有する。
【００５８】
アスペクト比は、粒子の長さと幅の比率である（ＩＳＯ  １３７９４：１９９９）。平均アスペクト比は、当業者によって、透過型電子顕微鏡（ＴＥＭ）又は走査型電子顕微鏡（ＳＥＭ）の写真の画像処理によって決定され得る。
【００５９】
場合によっては、１よりも高いアスペクト比を有する、ナノワイヤの形態の金属フィラーが有利であることが分かっている。特に好ましいナノワイヤは銀ナノワイヤである。
【００６０】
本発明の圧力感知層にて使用する半導電性又は導電性フィラーの別のグループは炭素質フィラーである。
【００６１】
本発明の目的のために、用語「炭素質フィラー」は、少なくとも５０重量％を超える元素状炭素、好ましくは少なくとも７５重量％の元素状炭素、より好ましくは少なくとも９０重量％の元素状炭素を含むフィラーを示す。とりわけ好ましい炭素質フィラーは、９９重量％以上の元素状炭素を含む、又は元素状炭素からなる。
【００６２】
好ましくは、炭素質フィラーは、カーボンナノチューブ、カーボンナノホーン、グラファイト、グラフェン、及びカーボンブラックから選択される。経済的な理由で特に好ましいのはカーボンブラックである。
【００６３】
グラフェン自体は一般に、ハニカム構造中に密に詰め込まれたｓｐ２−結合炭素原子の１原子の厚さの平面シートとして考えられる。グラフェンという名称は、グラファイト（ｇｒａｐｈｉｔｅ）と接尾辞−ｅｎｅに由来する。グラファイトそれ自体は、一緒に積み重ねられた多数のグラフェンシートからなる。
【００６４】
グラファイト、カーボンナノチューブ、フラーレン、及びグラフェンは、前述した意味において、それらの構成原子の基本的構造配置が同じである。各構造は、規則的な六角形の形状で化学的に堅く結合した６個の炭素原子で始まり、これは通常はベンゼンと称されるものに類似の芳香族構造体である。
【００６５】
カーボンナノホーンは、グラフェンシートのホーン形のアグリゲートから名をとって命名されている。細管の長さが約４０〜５０ｎｍ、直径が約２〜３ｎｍの単層ナノホーン（ＳＷＮＨ）は、単層ナノチューブ（ＳＷＮＴ）から派生し、約２０°のコーン開角を有する、５つの五員環の円錐状キャップで終わる。ＳＷＮＨは互いに会合して、平均直径が約８０〜１００ｎｍの「ダリアのような」及び「つぼみのような」構造のアグリゲートを形成してもよい。前者はダリアの花弁のように表面から突出した細管とグラフェンシートからなり、後者は粒子自体の内部で展開する細管で構成される。
【００６６】
カーボンブラック（ＣＡＳ  １３３３−８６−４）は、活性炭よりも小さいものの、高い表面積対体積比を有する準結晶性カーボンの一種である。
【００６７】
化学的には、カーボンブラックは、９５〜９９％の炭素からなる元素状炭素のコロイド形態である。これは一般に、炭化水素の部分燃焼又は熱分解から得られ、回転楕円体の一次粒子で構成されるブドウの房状形態のアグリゲートとして存在し、一次粒子のサイズは、一次粒子内の所与のアグリゲート及びターボストラティック層構造（ｔｕｒｂｏｓｔｒａｔｉｃ  ｌａｙｅｒｉｎｇ）内で均一である。
【００６８】
上述の好適な炭素質フィラーは様々な供給元及び供給業者から入手可能であり、当業者は、その専門知識及び特定の適用事例に基づいて、本発明に従って、複合材料にて使用するのに好適な材料を選択するであろう。
【００６９】
特定の適用事例では、３００ｎｍ以下、好ましくは２００ｎｍ以下の平均直径を有する球状ナノ粒子状フィラーが、ある種の利点を提供することが見出されている。
【００７０】
本明細書で使用する場合、球状粒子の平均粒子径という用語は、いわゆるＣｏｎｔｉｎデータ反転アルゴリズムにより得られるような強度計量粒子サイズ分布に基づいて算出される粒子径のメジアンＤ５０を指す。一般的に言えば、Ｄ５０は、強度計量サイズ分布を２つの等しい部分、すなわちＤ５０よりも小さいサイズのもの、及びＤ５０よりも大きいサイズのものに分割する。
【００７１】
通常は、上で定義されたような平均粒子径は、以下の手順に従って決定される。最初に、必要であれば、粒子を、それらが含有されていてもよい媒質から分離する（このような粒子の製造には様々な工程があるので、製品は、様々な形態、例えば、形の整った乾燥粒子として又は好適な分散媒中の懸濁液として入手可能な場合がある。形の整った粒子は次いで、好ましくは動的光散乱法による粒子サイズ分布の決定のために使用される。これに関して、ＩＳＯ  Ｎｏｒｍ  Ｐａｒｔｉｃｌｅｓ  ｓｉｚｅ  ａｎａｌｙｓｉｓ−Ｄｙｎａｍｉｃ  Ｌｉｇｈｔ  Ｓｃａｔｔｅｒｉｎｇ（ＤＬＳ），ＩＳＯ  ２２４１２：２００８（Ｅ）に記載されている方法に従うことが推奨される。この標準は、とりわけ、計器位置（セクション８．１．）、システム適格性（セクション１０）、試料要件（セクション８．２．）、測定手順（セクション９．１〜５及び７）、及び再現性（セクション１１）に関する指示事項を提供する。測定温度は一般に２５℃であり、使用されるそれぞれの分散媒の屈折率及び粘性係数は、少なくとも０．１％の精度で既知であるはずである。適切な温度平衡の後、セルの位置を、システムソフトウェアに従って最適な散乱光信号となるように調整すべきである。時間自己相関関数の収集を開始する前に、試料によって散乱された時間平均強度が５回記録される。測定体積を通って偶発的に移動するダスト粒子の予想される信号を排除するために、平均散乱強度の５つの測定値の平均の１．１０倍の強度閾値が設定されてもよい。一次レーザ源減衰器は普通、システムソフトウェアによって調整され、好ましくは約１０，０００ｃｐｓの範囲で調整される。上記のように設定された平均強度閾値を超えるような、時間自己相関関数のその後の測定値は無視されるべきである。
【００７２】
例えば粒子の分散を向上させるために、処理を適用する場合、粒子の平均直径の測定は、この処理後に実行する必要がある。
【００７３】
一般に、測定値は、それぞれ数秒の典型的な継続時間を有し上述の閾値判定基準に従ってシステムによって許容された、自己相関関数の好適な数の収集（例えば、２００個の収集のセット）からなる。次いで、普通は装置製造業者のソフトウェアパッケージに含まれている、ソフトウェアパッケージとして入手可能なＣｏｎｔｉｎアルゴリズムを使用して、時間自己相関関数の記録の全セットについてデータ分析が実施される。
【００７４】
本発明による圧力感知層において使用される導電性又は半導電性フィラーは、球形から逸脱してもよく、１に近いアスペクト比によって特徴付けられる。
【００７５】
板状粒子もまた好適である。典型的には、板状粒子は、板の形状を有する粒子又は板に似ている粒子から本質的になる、又は更にはそのような粒子からなる、すなわち粒子は平らである、又はほぼ平らであり、それらの厚さはその他の２つの寸法と比べると小さい。
【００７６】
針状粒子もまた好適である。典型的には、針状粒子は、針の形状の粒子又は針に類似する形状を有する粒子から本質的になる、又は更にはそのような粒子からなる。
【００７７】
最後に、繊維状粒子もまた当業者には周知である。典型的には、繊維状粒子は、繊維の形状を有する粒子又は繊維に似ている粒子から本質的になる、又は更にはそのような粒子からなる、すなわち粒子は細く且つ非常に細長く、それらの長さは、その他の２つの寸法と比べると非常に大きい。とりわけ強化を増加させる目的のために、本発明による圧力感知層が含有すると有利な繊維状粒子は、以下を有する。
−  典型的には５を超える、好ましくは１０を超える、より好ましくは１５を超える数平均アスペクト比；
−  典型的には、少なくとも５０μｍ、好ましくは少なくとも１００μｍ、より好ましくは少なくとも１５０μｍの数平均長さ；及び
−  典型的には、２５μｍ未満、好ましくは２０μｍ未満、より好ましくは１５μｍ未満の数平均直径。
【００７８】
本発明による圧力感知層内の多孔質マトリックス材料の上面ＳＥＭ画像の画像処理を使用して決定される平均細孔径は、好ましくは０．１〜２００μｍの範囲、好ましくは０．５〜１００μｍの範囲、更により好ましくは１〜５０μｍの範囲にある。場合によっては、１０〜３０μｍの平均細孔径が有益であることが分かっている。
【００７９】
ＳＥＭは、広範囲の倍率及び深い被写界深度を可能にし、画像分析に適したデジタルデータを生成するので、細孔構造の定量分析に適切である。ＳＥＭは、光学顕微鏡とＴＥＭの最良の側面を組み合わせたものである。
【００８０】
平均細孔径を決定する典型的な手順を、以下の通りに、より詳細に説明する。
【００８１】
ソフトウェアパッケージＩｍａｇｅＪを使用して、細孔の内部領域を選択するために画像を閾値処理することにより細孔サイズ分布を決定し、次いで粒子解析パッケージを使用して、画像のグレースケール分析を実施した。この手順により、細孔領域の分布の特定が可能になる。細孔が球形であり、その中心において切断され、したがって等価な大円を示すと想定すると、細孔サイズＤは表面積Ａから等価直径として抽出され、すなわち、Ｄ＝２ｓｑｒｔ（Ａ／ｐｉ）である。細孔径の平均及び標準偏差は、いくつかの画像（例えば、所与の試料に対して１０枚の画像）にわたって細孔径分布を蓄積する統計分析によって得られる。
【００８２】
本発明の別の好ましい実施形態によれば、本発明の圧力感知層中の多孔質マトリックス材料は、外部圧力がない場合に、１０−５から１０−１２Ｓ／ｍの範囲、好ましくは１０−６から１０−９Ｓ／ｍ範囲の比電気導電率を有する。
【００８３】
電気導電率又は比導電率は電気抵抗率の逆数であり、電流を伝導する材料の能力の尺度を示す。
【００８４】
ピエゾ容量デバイス、すなわち、外部圧力の印加による静電容量の変化を使用するデバイスにとっては、材料が導電性になることなく、材料の高い比誘電率（誘電定数）を得ることが望ましい。
【００８５】
良好なピエゾ容量センサと見なされるためには、機械的圧縮下で、相対静電容量変化ΔＣ／Ｃｏ（Ｃｏは外部圧力を印加していない場合の静電容量を表し、ΔＣは所与の圧力を印加している場合の静電容量変化を表す）の大きな変動を得ることが望ましい。導電性フィラーの量を増加させると、ΔＣ／Ｃｏの変動が増加する。
【００８６】
比誘電率は、その材料を誘電体として使用するコンデンサの静電容量を、誘電体として真空を使用する同様のコンデンサと比較した比率である。比誘電率は一般に誘電定数εとしても知られている。誘電率は、材料中の２つの点電荷の間のクーロン力に影響を与える材料特性である。比誘電率は、電荷間の電界が真空に比べて減少する要因である。
【００８７】
比誘電率は無次元数であり、通常は複素数値であり、その実部と虚部は次のように表される。
ε＝ε’−ｉε’’
ここで、ε’は誘電率の実部、ε’’は誘電率の虚部である。
【００８８】
比誘電率は、コンデンサを設計する場合に、及び回路に対して材料が静電容量を導入すると予想されるような他の状況において重要な情報である。比誘電率の高い材料が電界中に置かれると、その電界の大きさは誘電体の体積内では、ある程度減少することになる。
【００８９】
静電容量は、ボディが電荷を蓄える能力である。コンデンサの静電容量は、設計の幾何学的形状（例えば、プレートの面積及びプレート間の距離）、及びコンデンサのプレート間にある誘電体材料の誘電率のみの関数である。
【００９０】
静電容量は、導体の幾何学的形状、及び導体間にある絶縁体の誘電特性が既知の場合に計算できる。静電容量Ｃは、比誘電率に正比例し、コンデンサのプレート間の距離に反比例する。
【００９１】
外部圧力を印加すると、本発明の圧力感知層中の多孔質マトリックス材料中の細孔の細孔壁の距離が減少し、それによりコンデンサの静電容量は増加する。これにより、所与の圧力でのΔＣの値が得られる。コンデンサのプレート間の材料の比誘電率が高いほど、ΔＣは高くなる。したがって、感度を最適化するために、可能な限り高い比誘電率を実現することが望ましい。
【００９２】
本発明による比誘電率は、好ましくは以下のように測定される。好ましくはフィルムの形態である試料が、２つの金属円盤電極の間に挟まれ、誘電率は、インピーダンスアナライザ（ＢｉｏＬｏｇｉｃインピーダンスアナライザＭＴＺ−３５）を使用して１Ｖの印加電圧下で１０〜１０６Ｈｚの周波数範囲で測定される。
【００９３】
本発明による圧力感知層中の多孔質マトリックス材料（並びに、そのような多孔質マトリックス材料を含むフィルム）の比誘電率（誘電定数）は、特定の制限を受けることなく広範囲に及び得る。誘電率が高いほど、圧力感知用途に対する感度は高くなる。誘電率の上限は、多孔質マトリックス材料及びフィラー）を含む複合材料が導電性になる、すなわち、１０−４Ｓ／ｍを超える導電率を持つことによって規定される。３〜２００の範囲、好ましくは５〜１９０の範囲の誘電率が実現されている。
【００９４】
しかし、材料が導電性になることは望ましくない。
【００９５】
細孔内の導電性フィラーの量を増やすと比誘電率は高くなるが、いったんパーコレーション点に達すると、材料は導電性になり望ましくない。閉鎖細孔体積分率の中に導電性フィラーを局在させることで、パーコレーション点に到達するのに必要なフィラーの量が増加し、それにより、比誘電率を大幅に増加させながら低い導電率が保持され、これにより、外部圧力が適用され細孔壁間の距離が減少した場合に信号が向上する。
【００９６】
全体として、これは多孔質マトリックス材料を含む圧力感知層の非常に良好な感度につながる。
【００９７】
本発明の好ましい実施形態によれば、フィラーの量は、多孔質マトリックス材料及びフィラーの全重量に基づいて、０．１〜１５重量％の範囲、好ましくは０．５〜１２重量％の範囲にある。
【００９８】
パーコレーション点に近い、又はパーコレーション点を超える量の導電性フィラーについては、材料全体を低導電性を有する非導電性の最終製品にするために、圧力感知層の上に非導電性材料の追加層がコーティングされ得る。
【００９９】
多孔質マトリックス材料の多孔質微細構造により、均質な材料では実現できない等価弾性係数を有する材料を実現することが可能になる。多孔質構造により、非多孔質誘電体層と比較して、誘電体層の大幅な変形が可能になる。この変形性の増加は、圧縮下での静電容量の大きな変化につながる。
【０１００】
圧力感知層上にコーティングされた非導電性材料の絶縁層を使用することで全体的な導電率が減少し、これにより、パーコレーション閾値を超えて細孔内の導電性フィラーの量を増加させることができ、それにより比誘電率が更に増加する。
【０１０１】
好適な非導電性材料は、例えば、ポリジアルキルシロキサン、具体的にはポリジメチルシロキサン（ＰＤＭＳ）、及びポリエステル、好ましくはポリエチレンテレフタレートポリマーである。二軸延伸ポリエチレンテレフタレートフィルムの層が、特定の適用事例では特に有利であることが分かっている。そのようなフィルムの単なる例として、ＤｕＰｏｎｔ社から市販されている製品であるＭｙｌａｒ（登録商標）、又は三菱ケミカル株式会社から入手可能なＨｏｓｔａｐｈａｎ（登録商標）に言及することができる。
【０１０２】
本発明の別の実施形態は、本発明による圧力感知層でコーティングされた基材に関する。このような基材をどのように得ることができるかについての詳細は、本発明による圧力感知層を得るための、本発明による工程に関連して後述されることになる。
【０１０３】
本発明の別の実施形態は、少なくとも１つの電極と、上述のような少なくとも１つの圧力感知層とを備える圧力感知デバイスに関する。
【０１０４】
好適な電極は、導電性材料で作製されてもよい。本発明による圧力感知デバイスに好適な電極は、当業者に周知の任意の方法によって得ることができるので、本明細書では更なる詳細を説明する必要はない。
【０１０５】
好適な電極は、例えば、Ａｕ、Ａｇ、Ｐｔ、Ａｌ、Ｎｉ、Ｐｄ、Ｃｕ、Ｍｏ、Ｔｉ、Ｃｒ、Ｗ、Ａｌ−Ｃｕ合金、ＩＴＯ（インジウムスズ酸化物）、導電性ポリマー（ＰＥＤＯＴ（ポリ−３，４−エチレンジオキシチオフェンのような）、具体的にはＰＥＤＯＴ−ＰＳＳ（ポリ−３，４−エチレンジオキシチオフェンポリスチレンスルホネート）、又はＰＡＮＩ（ポリアニリン））、及びカーボンベースの材料（カーボンナノチューブ、カーボンナノホーン、グラファイト、グラフェン、カーボンブラックなど）、からなる群から選択される材料を含んでもよい。好ましい電極はＡｇ、Ａｕ、Ｐｔ、又はＰＥＤＯＴ／ＰＳＳを含み、より好ましい電極はＡｇ又はＰＥＤＯＴ／ＰＳＳを含む。
【０１０６】
本発明による圧力感知デバイスの電極は一般に、１００μｍを超えない、好ましくは５０μｍを超えない、より好ましくは２０μｍを超えない平均厚さを有する。電極層の厚さは、導電性材料と、圧力感知層上への導電性材料の堆積に使用される工程とに依存する。堆積に使用される工程は、当業者に周知の工程のいずれであってもよい。
【０１０７】
本発明による圧力感知デバイスの電極は、圧力感知層と密接に接触していても接触していなくてもよい。
【０１０８】
少なくとも１つの電極と圧力感知層との間にスペーシング層を追加することができる。これにより、感度の調整が可能になる。電極とスペーシング層との間の界面は接着性であっても、そうでなくてもよく、スペーシング層と圧力感知層との間の界面は接着性であっても、そうでなくてもよい。
【０１０９】
一実施形態によれば、圧力感知層は、一対の感知電極の間に配置してもよい。圧力感知層の側に配置された各電極は、好ましくは、圧力感知層の反対側に配置された少なくとも別の電極との少なくとも１つの重なり部分を示す。
【０１１０】
一実施形態によれば、圧力感知層の少なくとも一方の側の電極は、導電性パッドのアレイに対応するようにパターン形成されることができ、より単純には、連続的であってパターン形成されていなくてもよい。
【０１１１】
導電性パッドのアレイをパターン形成することにより、電極と重なり合う領域に配置されたセンサのアレイが生成される。
【０１１２】
図２及び図３は本発明による例示的な圧力感知デバイスを示し、保護層（２１、３１）、底部電極（２２、３２）、圧力感知層（２３、３３）、上部電極（２４、３４）、及び封止材（２５、３５）を備える。実施形態の間の差異は、図３では上部電極（３４）がパターン形成されているという事実にある。
【０１１３】
アレイの様々なセンサからの信号を差動モードで使用して、振動ノイズ及び温度変化などの、アレイのセンサに共通し得る信号を排除できる。
【０１１４】
圧力感知層の表面上に幾何学的に分布した複数の電極の使用により、信号源が圧力感知層の小さな部分に局在している場合に信号検出を強化することが可能になる。
【０１１５】
別の実施形態では、電極と電極アレイとの間に圧力感知層を配置してもよい。
【０１１６】
圧力信号に起因する静電容量の変化は、圧力の印加に反応して圧力感知層の厚さが変化する結果、及び／又は、圧力の印加下での、２つの電極の間に挟まれた圧力感知層の等価比誘電率（誘電定数）の変化、すなわちピエゾ容量効果に対応する変化の結果であり得る。
【０１１７】
更なる実施形態では、パターン形成される場合、感知電極は、圧力感知層の同じ側に配置されてもよく、好ましくは互いに組み合わされてもよい。
【０１１８】
当業者は、専門知識に基づいて、互いに組み合わされた電極を製造するための好適な技術について知っており、対象となる特定の適用事例に基づいて、好適な材料及び工程を選択するであろうから、本明細書では更なる詳細を説明する必要はない。
【０１１９】
電極が互いに組み合わされている場合、信号は、電極の平面に直交する領域における、電界線に沿って配置された材料の変形から発生することになる。
【０１２０】
図１は、４つのセンサユニットを含有する互いに組み合わされたセンサアレイを示す。信号は、静電容量の変化を、第１のセンサについてはコネクタ２と接地１との間、第２のセンサについてはコネクタ３と接地１との間、第３のセンサについてはコネクタ４と接地６との間、第４のセンサについてはコネクタ５と接地６との間で測定することにより抽出できる。
【０１２１】
圧力感知デバイスが１つの電極のみを含む実施形態では、圧力感知層は、電極と圧力信号の起点との間に配置される。
【０１２２】
上述の２つ以上の電極を備える実施形態に関して、電極は、圧力感知層と密接に接触していても、そうでなくてもよく、電極と圧力感知層との間にスペーシング層を追加することができる。これにより、感度の調整が可能になる。電極とスペーシング層との間の界面は接着性であっても、そうでなくてもよく、スペーシング層と圧力感知層との間の界面は接着性であっても、そうでなくてもよい。
【０１２３】
電極が１つしか存在しない場合は、電極は、電極によって成される静電容量の変化を介して圧力を電気的に感知するために、圧力信号の起点に「十分に近い」必要がある。
【０１２４】
より良好な信号抽出を可能にするために、圧力感知層を電極と組み合わせて使用してもよい。
【０１２５】
より具体的には、電極を圧力信号の起点と機械的に結合させることにより、圧力感知層は、その厚さ及び組成に応じて、電極の感度を機械的に変調し、信号対雑音比を変調し、且つ、又は信号強度を減少させ、又は、電極と圧力信号の起点との間のフリンジ電界分布を変化させることにより、圧力感知層は、その厚さ及び組成に応じて、電極の感度を電気的に変調し、信号対雑音比を変調し、且つ又は信号強度を減少させ、又は、圧力感知層は、電極を圧力信号の起点から機械的及び電気的に絶縁して、電極による信号抽出の堅牢性を向上させることができ、又は、特にウェアラブル機器の場合は、圧力感知層を使用して、その厚さ及び組成を変化させることにより、機器の剛性、及び又は快適性、及び又は順応性を適合させることができる。
【０１２６】
圧力感知層中の多孔質マトリックス材料は高い比誘電率を示し、比誘電率は、組成をわずかに変化させることにより、電気導電率を保持しながら調整できる。その上、その等価弾性係数はまた、組成をわずかに変化させることで容易に調整することができる。
【０１２７】
調整可能な比誘電率を用いて、電極と圧力信号の起点との間のフリンジ電界分布を最適化及び変調できる。非常に低く調整可能な弾性係数を使用して、圧力信号の起点での表面に対応できる。
【０１２８】
圧力感知層の一方の側に配置された電極は、導電性パッドのアレイに対応するようにパターン形成される場合があり、又は、より単純には、連続的であってパターン形成されていない場合がある。
【０１２９】
導電性パッドのアレイをパターン形成することにより、センサのアレイが生成される。この場合、圧力感知層は、電極を絶縁するための電磁シールドとして使用できる。
【０１３０】
アレイの様々なセンサからの信号を差動モードで使用して、振動ノイズ及び温度変化などの、アレイのセンサに共通し得る信号を排除できる。アクティブな感知層の複数の厚さ又はアクティブな感知層の複数の組成を使用する場合は、感度の低いセンサ回路を使用して、環境条件の変化に起因するベースラインシフトを除去できる。
【０１３１】
圧力感知層の表面上に幾何学的に分布した複数のセンサの使用により、信号源が圧力感知層の小さな部分に局在している場合に信号検出を強化することが可能になる。
【０１３２】
圧力感知層の表面上に幾何学的に分布した複数のセンサの使用により、複数の信号源を考慮した場合に、信号源の起点を空間的に局在化し、信号源同士を区別することが可能になる。
【０１３３】
上述の圧力感知層及び圧力感知デバイスは、一般に保護層の目的に適合する追加層を含んでもよい。
【０１３４】
このような保護層は、環境安定性及び耐湿性を提供するために使用できる。ウェアラブルデバイスの場合、保護層は好ましくは皮膚適合性を有するポリマー層である。これは、例えば、ＰＥ又はＰＰのようなポリオレフィン、ＰＥＴのようなポリエステル、ＰＤＭＳのようなシロキサンポリマー、ポリイミド、ＶＤＦベースのポリマー若しくはＰＴＦＥのようなフッ素化ポリマー、又はポリアミドからなるリストから選択される材料を含んでもよい。特定の実施形態では、保護層は圧力感知層であってもよい。別の特定の実施形態では、保護層は下部電極層として機能してもよい。
【０１３５】
そのような保護層は一般に、１００μｍを超えない、好ましくは５０μｍを超えない、より好ましくは２０μｍを超えない平均厚さを有する。保護層は、その機能的特性を維持する限り、非常に薄くすることができる。
【０１３６】
圧力感知層又は圧力感知デバイスは、封止材料中に封止されていてもよい。図２及び図３は、例示的な実施形態を示す。封止材料は、保護層の材料と同じである又は異なっている場合がある。
【０１３７】
好ましい実施形態では、封止材層及び保護層は同じ材料でできている。
【０１３８】
好ましい実施形態では、電極のアレイはシステムの上部に配置され、下部電極は連続的である。
【０１３９】
圧力信号に起因する静電容量の変化が小さい場合、信号を増幅及び又はフィルタリングすることが有利な場合がある。例えば、静電容量変化信号は、アクティブな感知層を電界効果トランジスタ（ＦＥＴ）のゲート上に取り付けることによって増幅することができる。
【０１４０】
本発明の別の実施形態は、以下を備える圧力感知モニタに関する。
ａ）圧力変動に応答して静電容量変化信号を提供する、少なくとも１つの、本発明による圧力感知層又は圧力感知デバイス、
ｂ）電源、
ｃ）圧力感知層によって提供される静電容量変化信号をアナログ又はデジタル電気信号に変換することが可能な少なくとも１つの信号変換ユニットであって、任意選択で信号用のフィルタ及びアンプを有する、少なくとも１つの信号変換ユニット、
ｄ）信号変換ユニットｃ）によって提供されるアナログ信号をデジタル化すること、及び／又は少なくとも１つの信号変換ユニットｃ）とデジタル的に通信することが可能な少なくとも１つのマイクロコントローラユニットであって、少なくとも１つの信号変換ユニットｃ）から得た信号を、少なくとも１つの制御ユニット内に格納された好適なアルゴリズムを用いて、読み取り可能なコードとして他のフォーマットに変換することが可能な、少なくとも１つのマイクロコントローラユニット、
及び、任意選択的に、
ｅ）マイクロコントローラユニットによって提供されたデータをデータ受信デバイスに伝送するための少なくとも１つのデータ伝送手段、及び／又は、
ｆ）マイクロコントローラユニットｄ）、若しくは少なくとも１つのデータ伝送手段ｅ）によって提供されたデータをユーザに通信する手段。
【０１４１】
図４〜図７は、ウェアラブルデバイスの形態の本発明による圧力感知モニタの例示的実施形態を示す。
【０１４２】
圧力感知デバイス（４０１、５０１、６０１及び７０１）は、１つ以上の電極（４０２、５０２、６０２、７０２）、本発明による圧力感知層（４０３、５０３、６０３、７０３）、及び保護層（４０４、５０４、６０４、７０４）を備える。圧力変化に起因する静電容量（４０５、５０５、６０５及び７０５）の変化が感知され、信号変換ユニット（４０６、５０６、６０６及び７０６）を備える電子デバイス（４１０、５１０、６１０及び７１０）に転送され、信号変換ユニットは、データ伝送ユニット（４０７、５０７、６０７及び７０７）、マイクロコントローラユニット（４０８、５０８、６０８及び７０８）、及び電源（４０９、５０９、６０９及び７０９）を備える。
【０１４３】
図４の実施形態によれば、通信信号（４１２）は、データ通信用の手段を表すスマートフォン（４１１）に転送される。スマートフォンは、データ伝送ユニット（４１３）と、患者認証（４１４）、患者通知（４１５）、データ分析（４１６）、結果分析（４１７）、及びデータ格納（４１８）のための手段とを備える。
【０１４４】
図５の実施形態では、通信信号（５１２）は、データ通信用の手段を表すスマートフォン（５１１）に転送される。スマートフォンは、データ伝送ユニット（５１３）と、患者認証（５１４）及び患者通知（５１５）のための手段とを備え、クラウド（５１９）の要素としての、データ分析（５１６）、結果分析（５１７）、及びデータ格納（５１８）のための手段へのインターネット接続（５２０）を有する。
【０１４５】
図６の実施形態によれば、電子デバイスは加えてメモリユニット（６２１）を備え、通信信号（６１２）は、データ通信用の手段を表すスマートフォン（６１１）に転送される。スマートフォンは、データ伝送ユニット（６１３）と、患者認証（６１４）及び患者通知（６１５）のための手段とを備え、クラウド（６１９）の要素としてのデータ分析（６１６）、結果分析（６１７）、及びデータ格納（６１８）のための手段へのインターネット接続（６２０）を有する。
【０１４６】
図７の実施形態では、電子デバイス７１０は加えて表示デバイス（７２２）を備え、表示デバイス（７２２）はユーザインタフェース（７２４）を介して、患者認証（７１４）及び特許通知（７１５）のための手段に接続される。通信信号（７１２）は、データ伝送ユニット（７１３）を含むゲートウェイ（７２３）に転送され、データ伝送ユニット（７１３）は、インターネット接続を介してクラウド（７１９）に接続され、クラウド（７１９）は、データ分析（７１６）、結果分析（７１７）、及びデータ格納装置（７１８）のための手段を備える。
【０１４７】
図４から図７のブロック図では、圧力感知デバイスはセンサと呼ばれ、電源はバッテリと呼ばれ、信号変換ユニットは信号コンディショニングを表し、マイクロコントローラユニットはＭＣＵと呼ばれ、データ伝送手段は通信と呼ばれる。スマートフォンはデータ通信用の手段を表す。
【０１４８】
本発明の圧力感知モニタの電源は、モニタの要素に電力を供給する。電源は、好ましくは、充電式電池ユニット又は一次電池ユニットで作製され、電力管理ユニットを含有してもよい。好ましくは、電力管理ユニットは、外部電源から受け取った電気エネルギーを、充電式電池ユニットにとって許容可能な値に変更することができる。充電式電池ユニット及び又は一次電池ユニットは可撓性であり得る。一次電池ユニットは、任意の一次電気エネルギー貯蔵セルであってもよい。充電式電池ユニットは、任意の充電式電気エネルギー貯蔵セルであってもよい。既知であって文献に記載されている任意の電力管理ユニットを使用できる。
【０１４９】
信号変換ユニットは、静電容量の変化をアナログ又はデジタル信号に変換する。これは、例えば、交流ブリッジ感知回路、静電容量−電圧コンバータ、静電容量−周波数コンバータ、静電容量−電流コンバータ、静電容量−パルス幅コンバータ、静電容量−デジタルコンバータ、差動静電容量感知コンバータ、低電力差動静電容量感知低雑音、又は低電力差動静電容量感知回路、からなる群から選択され得る。それぞれのユニットは当業者に周知であり、文献に記載されており、様々な供給元から市販されているので、本明細書では更なる詳細を説明する必要はない。
【０１５０】
Ｆ．Ａｅｚｉｎｉａの博士論文（Ｄｅｓｉｇｎ  ｏｆ  Ｉｎｔｅｒｆａｃｅ  ｃｉｒｃｕｉｔｓ  ｆｏｒ  ｃａｐａｃｉｔｉｖｅ  ｓｅｎｓｉｎｇ  ａｐｐｌｉｃａｔｉｏｎｓ，ｐａｇｅｓ  ２２  ｔｏ  ２７）には、いくつかの例示的な好適な信号変換ユニットについて記載されている。
【０１５１】
マイクロコントローラユニットｄ）を使用して、信号をデジタル化してもよい。マイクロコントローラユニットは、センサデータの積分などのデジタルデータへの数学的な計算、又はフーリエ変換などの信号変換、を実施してもよい。これは一般に、マイクロコントローラユニットに読み取り可能なコードとして格納されている好適なアルゴリズムを使用して実現される。
【０１５２】
任意選択で、マイクロコントローラユニットｄ）の処理されたデータを、例えばホストコンピューティングデバイスなどのデータ受信デバイスに伝送するために、データ伝送手段ｅ）が存在してもよく、例えば、処理されたデータはＢｌｕｅｔｏｏｔｈ（登録商標）無線通信用にフォーマットされてもよい。
【０１５３】
データ伝送手段を使用して他のデバイスに、例えばサービスプロバイダに接続して、圧力感知モニタによって感知された圧力信号に関連する様々なサービスを提供してもよい。サービスプロバイダは、例えば、クリニックであって、クリニックが圧力感知モニタのユーザの健康モニタリングに関連する様々なサービスを提供することを可能にしてもよい。データ伝送手段はまた、取得された信号と、感知された圧力信号から計算されたデータとに関する情報を、Ｂｌｕｅｔｏｏｔｈ（登録商標）無線通信用にデータをフォーマットすることによって、スマートフォン又はコンピュータなどの外部デバイスに伝送してもよい。好適な伝送手段は当業者に周知であり、様々な供給元から市販されているので、本明細書では更なる詳細を説明する必要はない。当業者は、専門的経験に基づいて、及びデバイスが意図する特定の適用事例に基づいて、データ伝送手段を選択するであろう。
【０１５４】
任意選択で、マイクロコントローラユニットｄ）、又は少なくとも１つのデータ伝送手段ｅ）によって提供されたデータをユーザに通信する手段ｆ）が存在してもよい。そのような手段は、例えば、取得された信号に関する情報、又は例えば取得された信号から計算されたデータであって感知された圧力信号を反映するデータの情報を表示するディスプレイであってもよい（感知された圧力信号は、例えば、以下に記載されるような血流力学的活動から導出されてもよい）。ここでも、データを好適な形で表示するための対応する手段対応するデバイスが知られており、先行技術で説明されているので、本明細書では更なる詳細を説明する必要はない。当業者は、存在する場合は好適な表示デバイスを、専門知識及び特定の適用事例に基づいて選択するであろう。
【０１５５】
好ましい実施形態によれば、圧力変動は脈波事象であり、したがって、圧力感知デバイス又は圧力感知モニタは、小さな圧力変動によって生成される脈波波形信号を生成する。次いで、この信号を使用して、例えば、心拍数、心拍数の変動、血圧などの血流力学的活動からの様々な血流力学的パラメータを計算することができる。
【０１５６】
本明細書で使用される場合、「脈波事象」という用語は、好ましくは、心拍動（例えば、心筋の収縮、心拍動又は心音、血圧又は血流速度の変化）によって引き起こされる又は心拍動を示す血流力学的応答及び／又は属性を指す若しくは含む。
【０１５７】
「脈波波形」という用語は、例えば、心臓が収縮し、波が動脈樹の動脈壁に沿って移動する時に心臓によって生成される動脈脈波波形などの、脈波事象によって生成される信号又は波形を指すか又は含む。
【０１５８】
「血流力学的又は血流力学的パラメータ」という用語は、体の臓器、血管、及び組織の内部での血流に関するパラメータを指すか又は含む。例示的な血流力学的パラメータは、拡張期血圧、収縮期血圧、動脈壁の硬化、及び血液量を含むが、これらに限定されない。
【０１５９】
別の好ましい実施形態によれば、少なくとも１つのマイクロコントローラユニットｃ）は、少なくとも１つの信号変換ユニットｂ）から得た信号を血流力学的パラメータに変換する。
【０１６０】
マイクロコントローラユニットｃ）は、プログラムコード（命令のセットとして実行されるプログラム）を格納するためのメモリ回路を含むマイクロコンピュータ又は他のＣＰＵを備えてもよく、プログラムコードは、（例えば、脈波事象に起因する圧力差及び又は容量変化を監視する）アルゴリズムを実行し、及び／又は血流力学的パラメータを伴い、及び／又はそのような特定のパラメータ感知に関連する、文献に記載されているようなより複雑なアルゴリズムを実行する。そのような工程／アルゴリズムは、特定の用途に適切な関連するステップ、機能、操作、アクティビティを実行するために具体的に実装されることになる。
【０１６１】
心拍数は、脈波波形のフーリエ変換から計算され得る。心拍数は、脈波波形のフーリエ変換がピークを示す、周波数の逆数に対応する。この計算ステップは、例えば１０Ｈｚのカットオフ周波数を使用して、例えば脈波波形のフーリエ変換にローパスフィルタを使用して、信号のフィルタに進むために有利に使用することができる。心拍数の値は、一定期間（例えば１５秒）にわたって平均化され得る。
【０１６２】
心拍数の変動性は、個々の心拍数の値の分布から決定され得る。
【０１６３】
血圧は、脈波波形から様々な方式で計算され得る。
【０１６４】
脈波波形の形状及び他の特徴は、血圧に相関し得る。
【０１６５】
血圧の変動は、膨張可能カフのデータに対して較正された動脈ラインなどを用いて、最初にデータを較正することによって監視できる。
【０１６６】
脈波波形を分析し及び／又は様々な血流力学的パラメータを決定するために、特徴分析及び計算流体力学技術を含む様々な異なる技術を使用することができる。例えば、血流力学的現象に起因する特徴は、血圧、動脈壁の硬化、及び他の血流力学的パラメータと相関させることができる。血流力学的現象に起因する特徴に関するより一般的で具体的な情報については、Ｃｅｃｅｌｉａ，Ｍａｒｉｎａ，ａｎｄ  Ｐｈｉｌ  Ｃｈｏｗｉｅｎｃｚｙｋ．“Ｒｏｌｅ  ｏｆ  Ａｒｔｅｒｉａｌ  Ｓｔｉｆｆｎｅｓｓ  ｉｎ  Ｃａｒｄｉｏｖａｓｃｕｌａｒ  Ｄｉｓｅａｓｅ．”ＪＲＳＭ  Ｃａｒｄｉｏｖａｓｃｕｌａｒ  Ｄｉｓｅａｓｅ  １．４（２０１２）：ｃｖｄ．２０１２．０１２０１６，ＰＭＣ，Ｗｅｂ．３１  Ｊａｎ．２０１７；Ｄａｖｉｄ  Ａ．Ｄｏｎｌｅｙ  ｅｔ  ａｌ，“Ａｅｒｏｂｉｃ  ｅｘｅｒｃｉｓｅ  ｔｒａｉｎｉｎｇ  ｒｅｄｕｃｅｓ  ａｒｔｅｒｉａｌ  ｓｔｉｆｆｎｅｓｓ  ｉｎ  ｍｅｔａｂｏｌｉｃ  ｓｙｎｄｒｏｍｅ”Ｊｏｕｒｎａｌ  ｏｆ  Ａｐｐｌｉｅｄ  Ｐｈｙｓｉｏｌｏｇｙ  ｐｕｂｌｉｓｈｅｄ  １  Ｊｕｎｅ  ２０１４，Ｖｏｌｌ  ｌ６，ｎｏ．１１，１３９６−１４０４；Ｂａｒｕｃｈ，Ｍａｒｔｉｎ  Ｃ，ｅｔ  ａｌ“Ｖａｌｉｄａｔｉｏｎ  ｏｆ  ｔｈｅ  ｐｕｌｓｅ  ｄｅｃｏｍｐｏｓｉｔｉｏｎ  ａｎａｌｙｓｉｓ  ａｌｇｏｒｉｔｈｍ  ｕｓｉｎｇ  ｃｅｎｔｒａｌ  ａｒｔｅｒｉａｌ  ｂｌｏｏｄ  ｐｒｅｓｓｕｒｅ．”Ｂｉｏｍｅｄｉｃａｌ  ｅｎｇｉｎｅｅｒｉｎｇ  ｏｒｉＨｎｅ  １３．１（２０１４）：９６．及び、Ｍｕｎｉｒ，Ｓｂａｈｚａｄ，ｅｔ  ａｌ．“Ｐｅｒｉｐｈｅｒａｌ  ａｕｇｍｅｎｔａｔｉｏｎ  ｉｎｄｅｘ  ｄｅｆｉｎｅｓ  ｔｈｅ  ｒｅｌａｔｉｏｎｓｈｉｐ  ｂｅｔｗｅｅｎ  ｃｅｎｔｒａｌ  ａｎｄ  ｐｅｒｉｐｈｅｒａｌ  ｐｕｌｓｅ  ｐｒｅｓｓｕｒｅ．”Ｈｙｐｅｒｔｅｎｓｉｏｎ  ５１．１（２００８）：１１２−１１８，が参照され、その各々が本明細書に完全に組み込まれる。別の例として、増幅計数（ＡＩ）、（末梢二次収縮期血圧（ｐＳＢＰ２）−拡張期血圧（ＤＢＰ））／（末梢収縮期血圧（ｐＳＢＰ）−ＤＢＰ）が、動脈壁の硬化のマーカーとして使用でき、末梢及び中心ピーク血圧（ｐＰＰ及びｃＰＰ）の両方に相関し得る。ＡＩは正規化されたパラメータであり、絶対較正なしで分析できる。計算流体力学技術は、脈波速度及び／又は脈波形状などのパラメータを計算するために、脈管構造をインダクタコンデンサ抵抗（ＬＣＲ）回路として、及び／又は弾性管のネットワークとしてモデル化することを含み得る。血流力学的パラメータを決定するために使用される計算流体力学に関連するより一般的で具体的な情報については、Ｌｅｅ，Ｂｙｏｕｎｇ−Ｋｗｏｎ，“Ｃｏｍｐｕｔａｔｉｏｎａｌ  ｆｌｕｉｄ  ｄｙｎａｍｉｃｓ  ｉｎ  ｃａｒｄｉｏｖａｓｃｕｌａｒ  ｄｉｓｅａｓｅ”，Ｋｏｒｅａｎ  ｃｉｒｃｕｌａｔｉｏｎ  ｊｏｕｒｎａｌ  ４１．８（２０１１）：４２３−４３０、及び、Ｘｉａｏｍａｎ  Ｘｉｎｇ  ａｎｄ  Ｍｉｎｇｓｈａｎ  Ｓｕｎ，“Ｏｐｔｉｃａｌ  ｂｌｏｏｄ  ｐｒｅｓｓｕｒｅ  ｅｓｔｉｍａｔｉｏｎ  ｗｉｔｈ  ｐｈｏｔｏｐｌｅｔｈｙｓｍｏｇｒａｐｈｙ  ａｎｄ  ＦＦＴ−ｂａｓｅｄ  ｎｅｕｒａｌ  ｎｅｔｗｏｒｋｓ，”Ｂｉｏｍｅｄ．Ｏｐｔ．Ｅｘｐｒｅｓｓ  ７，３００７−３０２０（２０１６），が参照され、その各々が、更なる情報のために本明細書に全体が組み込まれる。
【０１６７】
血管壁の弾性特性に関する仮定を用いて、（例えば、フォトプレチスモグラフィ（ＰＰＧ）によって得られる）脈波波形と血圧との関係を導出するために使用できるモデルの１つは、国際公開第２０１７／１７２９７８号のセクション００１０８以降に記載されており、更なる情報のために参照される。
【０１６８】
脈波波形を血圧値に相関させるために、様々な手法が使用され得る。脈波波形を血圧値に相関させることに関する、より一般的で具体的な情報については、Ｘｉｎｇ，Ｘｉａｏｍａｎ，ａｎｄ  Ｍｉｎｇｓｈａｎ  Ｓｕｎ．“Ｏｐｔｉｃａｌ  Ｂｌｏｏｄ  Ｐｒｅｓｓｕｒｅ  Ｅｓｔｉｍａｔｉｏｎ  ｗｉｔｈ  Ｐｈｏｔｏｐｌｅｔｈｙｓｍｏｇｒａｐｈｙ  ａｎｄ  ＦＦＴ−Ｂａｓｅｄ  Ｎｅｕｒａｌ  Ｎｅｔｗｏｒｋｓ”，Ｂｉｏｍｅｄｉｃａｌ  Ｏｐｔｉｃｓ  Ｅｘｐｒｅｓｓ  ７．８（２０１６）：３００７−３０２０、及び、ｈｔｔｐ：／／ｃｓ２２９．ｓｔａｎｆｏｒｄ．ｅｄｕ／ｐｒｏｊ２０１４／Ｓｈａｒａｔｈ％２０Ａｎａｎｔｈ，Ｂｌｏｏｄ％２０Ｐｒｅｓｓｕｒｅ％２０Ｄｅｔｅｃｔｉｏｎ％２０ｆｒｏｍ％２０ＰＰＧ．ｐｄｆが参照され、その各々は全体が本明細書に組み込まれる。
【０１６９】
本発明による圧力感知モニタ又は圧力感知デバイスは、ウェアラブルデバイスであってもよく、又はその構成要素を形成してもよい。
【０１７０】
ウェアラブルデバイスは、体の様々な部位の皮膚に直接装着できる器具である。これらのデバイスは、着用者の健康に関する非常に重要な情報を継続的且つ非侵襲的にリアルタイムで容易に収集できるので、かなりの注目を集めている。
【０１７１】
ウェアラブルヘルスケアデバイスの使用はまた、より便利で安価な方法で、人々が自分のヘルスケアにより大きな関心を持つように奨励し、それにより人々のコンプライアンスが向上する。
【０１７２】
本発明によるウェアラブルデバイスは、例えば、なかでもスマートリストバンド、時計、シャツ、靴、ヘッドバンド、眼鏡、及びネックレスなど様々な異なる形態を有し得る。それらの大部分はセンサを含有し、センサは生データを集め、生データは分析のためにデータベース又はソフトウェアアプリケーションに提供される。
【０１７３】
ウェアラブルデバイスは、様々な異なるデータを決定するための１つ以上のセンサを備え得る。したがって、圧力感知の他に、ウェアラブルデバイスを使用して、消費カロリー、歩数、運動に費やした時間に関するデータを収集してもよく、これらの機能の２つ以上が多くの場合にウェアラブルデバイスで組み合わせられる。したがって、本発明による圧力感知モニタは、ウェアラブルデバイス全体を構成してもよく、又はその一部を形成してもよい。更に、本発明による圧力感知デバイスを、ウェアラブルデバイス内の他の感知デバイスと組み合わせてもよい。
【０１７４】
ウェアラブルデバイスのレビューは、Ｂａｏ  ｅｔ  ａｌ．，Ａｄｖａｎｃｅｄ  ｍａｔｅｒｉａｌｓ  ｆｏｒ  ｈｅａｌｔｈ  ｍｏｎｉｔｏｒｉｎｇ  ｗｉｔｈ  ｓｋｉｎ−ｂａｓｅｄ  ｗｅａｒａｂｌｅ  ｄｅｖｉｃｅｓ，Ａｄｖ．Ｈｅａｌｔｈｃａｒｅ  Ｍａｔｅｒ．２０１７，６，１７０００２４−（ｄｏｉ  １０．１００２／ａｄｈｍ．２０１７０００２４）、に与えられており、更なる情報のために本文献が参照される。
【０１７５】
本発明の別の実施形態は、以下を含む複合材料に関する。
ａ）シロキサンポリマーを含み、閉鎖細孔体積分率と、任意選択で開放細孔体積分率とを含む、多孔質マトリックス材料、及び、
ｂ）前記多孔質マトリックス材料ａ）の前記閉鎖細孔体積分率中に実質的に存在する導電性又は半導電性フィラー。
【０１７６】
本発明による圧力感知層の一部を形成する多孔質マトリックス材料に対する及びフィラーに対する組成、構造及び特性について上述したことは、本発明による複合材料についても当てはまる。それに応じて、更なる詳細については、上述の説明をここで参照する。
【０１７７】
本発明の別の実施形態は、本発明による複合材料を製造する工程に関し、工程は以下のステップを含む。
【０１７８】
ａ）シロキサンポリマー前駆体、及び硬化剤、及び任意選択で界面活性剤を含む、第１の非水相を準備するステップ、
ｂ）水に分散させた導電性フィラーと、任意選択で水中での導電性フィラーの分散を促進及び支援するための添加剤とを含む、第２の水相を準備するステップ、
ｃ）撹拌下で、水相ｂ）を非水相ａ）に添加してエマルジョンを調製するステップ、
ｄ）ステップｃ）で得られた生成物を網状化するステップ、及び最後に、
ｅ）ステップｄ）で得られた生成物を熱処理して水を除去するステップ。
【０１７９】
本発明の工程による複合材料は、逆エマルジョン技術を用いて得られ、非水相はモノマーと架橋剤、及び任意選択で界面活性剤の混合物であり、水相は導電性又は半導電性フィラー、及び任意選択で界面活性剤を含有する水溶液である。
【０１８０】
本発明の工程のステップａ）では、非水相が、シロキサンポリマー前駆体、硬化剤、及び任意選択で界面活性剤を使用することによって調製される。
【０１８１】
シロキサンポリマー前駆体は、好ましくは、以下に記載されるような２成分キットであってもよい。
【０１８２】
シロキサン前駆体ポリマー及び硬化剤を含む２成分キットは様々な供給業者から市販されており、当業者は専門知識及び特定の適用事例のニーズに基づいて適切な前駆体製品を選択するであろう。
【０１８３】
単なる例として、そのような２成分キットの主要な組成が、Ｓｙｌｇａｒｄ（登録商標）１８４についてより詳細に説明される。
【０１８４】
Ｓｙｌｇａｒｄ１８４（登録商標）は、ジメチルシロキサン、及び有機修飾シリカを含むシリコンエラストマーである。Ｓｙｌｇａｒｄ（登録商標）１８４は、ベース（パートＡ）を硬化剤（パートＢ）と組み合わせることにより調製される。ベースは、溶媒（エチルベンゼン）中に、シロキサン（ジメチルビニル末端ジメチルシロキサン）、及びジメチルビニル化及びトリメチル化シリカ）を含む。硬化剤はまた、ジメチルメチル水素シロキサン、ジメチルビニル末端ジメチルシロキサン、ジメチルビニル化及びトリメチル化シリカ、テトラメチルテトラビニルシクリテトラシロキサン（ｔｅｔｒａｍｅｔｈｙｌ  ｔｅｔｒａｖｉｎｙｌ  ｃｙｃｌｉｔｅｔｒａ  ｓｉｌｏｘａｎｅ）、及びエチルベンゼンを含む、溶媒中のシロキサン及びシリカの混合物を含む。
【０１８５】
Ｓｙｌｇａｒｄ（登録商標）５２７は、Ｓｙｌｇａｒｄ（登録商標）１８４と実質的に類似のシリコーンエラストマーゲルであるが、シリカフィラーを含まない。これはまた、ベース及び硬化剤からも調製される。多種多様なシロキサン組成物が様々な供給業者から市販されている。Ｓｙｌｇａｒｄ（登録商標）シリーズの製品は、ステップａ）における本発明の工程で使用することができ、例えばＤｏｗ  Ｃｈｅｍｉｃａｌから市販されている、そのような好適な２成分キットの単なる一例である。好適な硬化性シロキサンポリマー前駆体の別のグループは、Ｗａｃｋｅｒ  Ｃｈｅｍｉｅから入手可能なＥｌａｓｔｏｓｉｌ（登録商標）シリーズの製品である。
【０１８６】
例示的なＰＤＭＳ前駆体は、水素化物官能性架橋剤で架橋可能なビニル官能性ＰＤＭＳ、又は水素化物官能性架橋剤で架橋可能なヒドロキシル官能性ＰＤＭＳ、又は金属触媒の存在下で架橋可能なヒドロキシル官能性ＰＤＭＳである。
【０１８７】
Ｓｙｌｇａｒｄ（登録商標）１８４は、本発明による工程で使用されてよい特に好ましいシロキサンポリマー前駆体である。
【０１８８】
シロキサン前駆体は、触媒、阻害剤、流動化剤、シリコーン油、溶媒、及びフィラーの群から選択される１つ以上の賦形剤を含有してもよい。一実施形態では、賦形剤は、触媒（例えば、付加硬化用のＰｔ錯体、又は縮合硬化用のＳｎ錯体）、又は過酸化物（過酸化物硬化）の群から選択される。
【０１８９】
非水相ａ）はまた、任意選択で、系を安定させるために界面活性剤を含んでもよい。この目的に好適な界面活性剤は当業者に周知であり、多数の市販業者から多種多様に入手可能である。当業者は専門的知識に基づいて、好適な界面活性剤を選択するであろう。
【０１９０】
単なる例として、Ｓｉｌｕｂｅ（登録商標）などのシリコーンアルキルポリエーテルの製品シリーズが、本明細書では好適な界面活性剤として言及され得る。シリコーンアルキルポリエーテルは、ポリエーテルと共反応したアルキル化シリコーンである。このような界面活性剤は、有機油及びシリコーンを、水で、それぞれ水相で乳化するのに効果的である。
【０１９１】
Ｓｉｌｔｅｃｈ社から入手可能なＳｉｌｕｂｅ（登録商標）製品は、次の構造で表される。
2021508829.tif 000004
【０１９２】
界面活性剤は、シロキサン前駆体組成物に添加されてもよく、一般に、非水相ａ）の総重量の０．５〜１０重量％、好ましくは０．７５〜７．５重量％の量で存在する。
【０１９３】
本発明の工程のステップｂ）では、その中に分散された導電性又は半導電性フィラーを含む水相が提供される。
【０１９４】
ステップｂ）で提供される水相を得るために、導電性又は半導電性フィラーを、撹拌下又は超音波の適用下で、水、好ましくは脱イオン水に添加して、導電性フィラーを分散させることが好ましい。超音波を使用してフィラーの均質な分散を支援する場合、システムの過度な加熱を避けるために、システムは好ましくは、例えば氷浴で冷却される。
【０１９５】
導電性又は半導電性フィラーを添加する前の溶液は、導電性又は半導電性フィラーの分散を促進及び支援するために添加剤を含んでもよい。この目的のための好ましい界面活性剤は、アカシアゴムとしても知られるアラビアゴムである。アカシアゴムは、様々な種のアカシアの木の樹液を固めたものからなる天然ゴムである。アラビアゴムは、糖たんぱく質と多糖類の複雑な混合物である。
【０１９６】
当業者は、水溶液系における導電性及び半導電性フィラーの分散を促進及び支援する更なる添加剤について知っており、対応する製品が多くの様々な供給業者から多種多様に市販されているので、本明細書では更なる詳細を述べる必要はない。当業者は、専門知識及び経験に基づいて好適な分散助剤を選択するであろう。
【０１９７】
エマルジョンを得るために、工程のステップｃ）において、ステップｂ）で提供された水相が、ステップａ）で提供された非水相に機械的撹拌下でゆっくりと添加される。
【０１９８】
流体のある領域が、隣接する領域に対して異なる速度で移動する時、流体は剪断力を受ける。高剪断ミキサーは、一般には電気モータで駆動される回転インペラ又は高速ロータ、又は一連のそのようなインペラ又はインラインロータを使用して、流体に作用して、流れと剪断力を生成する。先端速度、すなわちロータの外径での流体の速度は、ロータの中心での速度よりも大きいであろうし、この速度の違いが剪断力を生成する。
【０１９９】
好ましい実施形態では、高剪断ミキサーは、ステップｂ）で提供される水相を、ステップａ）で提供される普通は不混和性のメインの連続相の中に分散又は輸送し、それによりエマルジョンを生成する。
【０２００】
当業者は、特定の適用状況の必要性及び生成物の所望の最終形態に応じて、撹拌機の直径及びその回転速度を選択する（及びそれにより適用される剪断速度を規定する）であろう。
【０２０１】
高剪断速度の適用により、大量の非水相をシリコーンゴム中に均一に分布させ、長期間にわたって安定なエマルジョンを形成することが可能であることが驚くべきことに見出された。
【０２０２】
非水相の水相に対する重量比は特定の制限を受けず、一般に１：１０〜１０：１の範囲内、好ましくは１：５〜５：１の範囲内にある。好ましくは、非水相は系の連続相を形成し、その中に水相が分散され、非水相及び水相の量がそれぞれ選択される。そのような場合、水相の重量は、好ましくは、非水相の量を超えることはなく、一般に、エマルジョン全体の３０〜４０重量％の範囲にある。いくつかの適用事例では、ほぼ等しい重量の非水相と水相が特定の利点を提供することが分かっている。
【０２０３】
ステップｃ）の後、導電性フィラーを含有する水相の液滴が非水相中に分散されたエマルジョンが得られる。これらの液滴の平均直径は一般に、０．１〜３００μｍの範囲、好ましくは０．５〜１５０μｍの範囲、特に好ましくは１〜３０μｍの範囲にある。得られる平均液滴サイズは、連続相の粘度に依存する。
【０２０４】
次いで、ステップｃ）で得られたエマルジョンを、一般に水の沸点未満の温度で、好ましくは６０〜９５℃の範囲で、０．５〜１２時間、好ましくは１〜８時間の間、網状化（硬化）することにより固体材料がステップｄ）で得られる。場合によっては、約４時間の硬化時間が最適であることが見出された。このステップにおける相対湿度は一般に、１００％に近いか又は１００％と同等である。
【０２０５】
一実施形態では、硬化は、触媒としてＰｔを使用することなどによって、付加ベースの硬化の形で行われてもよく、架橋剤のＳｉ−Ｈ基がシリコーンポリマーのビニル基と反応する。
【０２０６】
別の実施形態によれば、硬化は、Ｓｎベースの硬化システム及び室温加硫シリコーンゴムの使用などによる縮合ベースのシステムで行われてもよく、アルコキシ架橋剤が加水分解工程を経て水酸基と共に残り、問題のポリマーに結合した別の水酸基との縮合反応に参加する。
【０２０７】
更に別の実施形態では、硬化は、過酸化物ベースのシステムで行われてもよく、有機過酸化物化合物が高温で分解して、ポリマー鎖を化学的に架橋する反応性ラジカルを形成する。
【０２０８】
最終ステップでは、ステップｄ）で得られた生成物に熱処理を実施して水を除去する。硬化後に形成されたシロキサンポリマーは水蒸気を透過するので、導電性又は半導電性フィラーがマトリックス材料の閉鎖細孔体積分率中に実質的に存在している状態で、好ましくは細孔壁が導電性又は半導電性フィラーでコーティングされた状態で、液滴は多孔質構造を去り、それにより本発明による複合材料が得られる。
【０２０９】
ステップｄ）での硬化、及びステップｅ）での乾燥の条件は、多孔質複合材料の形態に影響を与え、当業者は、所望の形態を得るために好適な方法でその条件を選択するであろう。
【０２１０】
本発明の別の実施形態は、本発明による複合材料を含む、好ましくはこの複合材料から本質的になる、更により好ましくはこの複合材料からなるフィルムに関する。
【０２１１】
好ましい実施形態によれば、フィルムの厚さは、０．１〜５００μｍの範囲、好ましくは５〜２５０μｍの範囲にある。層の平均厚さは、好ましくは少なくとも５μｍ、より好ましくは少なくとも１０μｍ、より好ましくは少なくとも１５μｍである。最も好ましい実施形態では、層の平均厚さは１５μｍ〜１００μｍの範囲にある。
【０２１２】
本発明によるフィルム（これは、本発明による圧力感知層に含まれるフィルムである）は、本発明による工程のステップｃ）のエマルジョンを、ステップｄ）を適用する前にモールドに流し込むことによってフィルムに形成することによって得ることができる。次いで、このようにして得られたフィルムは、本発明の工程に従ってステップｄ）及びｅ）が実施されて、圧力感知デバイスでの使用に好適な最終フィルムが得られる。
【０２１３】
本発明による工程の最終ステップでは、ステップｄ）で得られた生成物に熱処理を実施して水を除去する。この熱処理ステップは一般に、大気圧での水の沸点を超える温度で、好ましくは１００〜２００℃の範囲の温度で、０．１時間〜５時間、好ましくは０．５〜５時間の持続時間にわたって実施される。場合によっては、１３０〜１７０℃の温度、及び０．７５〜３時間、特に１〜２時間の処理時間が好適であることが見出されている。
【０２１４】
最終ステップの後、微多孔質複合材料が最終的にフィルム形状で得られ、微多孔質複合材料は、閉鎖細孔体積分率中に細孔を含み、細孔は、平均直径が好ましくは０．１〜２００μｍの範囲にあり、好ましくは細孔壁は裏打ちされており、細孔は導電性フィラーである程度充填されている。
【０２１５】
本発明の更なる実施形態は、本発明によるフィルムでコーティングされた基材に関する。この基材は、本発明による圧力感知層に含まれる基材である。
【０２１６】
基材は構造及び組成に関して特定の制限は受けず、当業者は具体的な適用状況の必要性を考慮して基材を選択するであろう。
【０２１７】
基材の構造は、特定の意図した使用に合わせて採用されてもよく、基材は、変形可能なフィルム用のキャリアの機能を有してもよく、又は前記そのフィルムに対して機械的安定性の増加を提供してもよい。
【０２１８】
基材の材料は、圧力感知デバイスにおけるコーティングされた基材の意図した最終用途に応じて、それぞれ金属性若しくは非金属性、又は絶縁性若しくは導電性であり得る。場合によっては、アルミニウム基材、又はアルミニウムを含む基材が、特定の利点を提供することが見出されている。
【０２１９】
基材へのフィルムのコーティングは、文献に記載されている当業者に周知の従来のコーティング技術を用いて実施され得るので、本明細書では更なる詳細を説明する必要はない。
【０２２０】
本発明の別の実施形態は、本発明によるフィルムの第１の層と、それに隣接する絶縁層である第２の層とを含む多層システムに関する。
【０２２１】
本発明による複合材料を含むフィルム、又はそのようなフィルムでコーティングされた基材は、パーコレーション限界に近い量、又はそれを超える量の導電性フィラーが使用されると、誘電損失を示す場合があり、これはある種の欠点である。
【０２２２】
本発明による多層システムは、本発明に従って、絶縁層である第２の層をフィルム上に追加することにより、これらの欠点を克服する。これにより、材料の高い誘電率が維持されると同時に、導電率が大幅に減少する。
【０２２３】
第２の絶縁層の材料は、第１の層上にフィルム又は好適なコーティングに形成され得る任意の絶縁材料であり得る。経済性及び加工性の理由から、熱可塑性ポリマー又はシリコーンゴムの絶縁層が好ましい。熱可塑性ポリマーの例としてポリエステルを言及することができる。ポリエチレンテレフタレートポリマーに基づくマイラー（登録商標）フィルムが多くの供給業者から市販されおり、加工性及びコストの点で有利であり、したがって、第２の絶縁層に対して特に好ましい絶縁材料のグループを表す。
【０２２４】
第２の絶縁層の厚さは特定の制限を受けず、多くの場合、０．１〜５００μｍの範囲、好ましくは０．１〜５０μｍの範囲、好ましくは多くとも５μｍである。
【０２２５】
絶縁層は、本発明に従う複合材料を含むフィルム上に、又はそのようなフィルムでコーティングされた基材上に延展させてもよい。絶縁層自体も基材上に堆積させてもよい。
【０２２６】
複合材料を含むフィルム上への絶縁層のコーティングは、当業者に周知であり文献に記載されているスピンコーティング、回転コーティング、又は他のコーティング技術などの従来のコーティング技術によって実現できる。
【０２２７】
本発明による圧力感知層、圧力感知層を含むフィルム、及びそのようなフィルムを含むコーティングされた基材又は多層構造は、ピエゾ容量デバイスでの使用に特に好適である。その高い誘電率及び低い導電率に起因して、その材料を使用するデバイスの感度は高く、外部圧力の非常に小さな変動を確実に決定することができる。
【０２２８】
本発明による微多孔質複合材料に圧縮応力が印加された場合、その微細構造の大きな変形並びに変更が生じる。両方の影響により、等価静電容量の大きな変動につながり、したがって、低い外部圧力、例えば０．１ｋＰａ〜１０ｋＰａの範囲における高い感度につながる。それに応じて、本発明による複合物は、容量性の圧力感知用途にとって、より具体的には、血圧及び心拍数などの生体信号の監視に一般的に必要な低圧センサにとって優れた候補である。
【０２２９】
実施例１
５ｇのアラビアゴム（Ｓｉｇｍａ  Ａｌｄｒｉｃｈから入手）と９５ｇの脱イオン水を平底フラスコ内で混合することにより、５．０重量％のアラビアゴムを含む溶液を調製した。カーボンブラック粉末（導電性フィラー）を分散させるための界面活性剤として機能するアラビアゴムを均質に溶解させるために磁気撹拌を適用した。使用したカーボンブラックは、Ａｌｆａ  Ａｅｓａｒから購入した参照番号３９７２４−カーボンブラックであり、受け入れたままの状態で使用した。
【０２３０】
カーボンブラック粉末の分散は、所望の量のカーボンブラック粉末とアラビアゴム溶液を平底フラスコ中で混合することにより実施した。超音波処理による過度の温度上昇を回避するために溶液を氷浴で冷却しながら、混合物を１時間、超音波処理してカーボンブラック粒子を均質に分散させた。得られた生成物を水相として使用した。
【０２３１】
非水相として、Ｓｙｌｇａｒｄ（登録商標）１８４を、ＰＤＭＳベース及び硬化剤からなるキットとしてＤｏｗ  Ｃｏｒｎｉｎｇ社から購入した。ＰＤＭＳ材料の比誘電率は約２であった。ＰＤＭＳベースと架橋剤との混合物に、Ｓｉｌｕｂｅ（登録商標）Ｊ−２０８−２１２を界面活性剤として加えて、界面活性剤が５重量％の濃度になるようにした。
【０２３２】
スパチュラで機械的に撹拌しながら水相を非水相にゆっくりと添加して、水相と非水相との比が５０：５０になるようにした。
【０２３３】
このようにして得られた油中水型エマルジョンを深さ５００μｍ、直径２４ｍｍのモールドに流し込みカバーした。その後、モールドを（湿度が１００％になるように）水浴中で９０℃の温度で４時間さらすことにより、フィルムを網状化した。
【０２３４】
最後のステップでは、網状化されたフィルムをモールドから取り出し、１５０℃の温度のオーブン内に１時間置いて水分を除去した。
【０２３５】
得られた複合材料は、平均直径が１０〜３０μｍである細孔を有する微多孔質構造を有していた。平均細孔径を、生成物の走査型電子顕微鏡（ＳＥＭ）画像で決定した。
【０２３６】
複合材料のカーボンブラック含有量は、複合材料の全体重量を基準にして、４．６〜１０．２重量％の範囲であった。
【０２３７】
誘電率を、円形の黄銅電極を備えるサンドイッチ形状を使用した広帯域誘電分光法によって決定した。測定を、１０Ｈｚ〜１０７Ｈｚの周波数ｆにわたって室温で行った。誘電率の実部は、いかなるカーボンブラックも含まない材料では３であり、４．６重量％のカーボンブラックを含む複合材料では１３．５であった。カーボンブラックの量が１０．２重量％において、誘電率は４０００と決定されたが、濃度がパーコレーション閾値を超えたので材料は導電性であった。得られたフィルムを絶縁フィルム（マイラーフィルム）との多層構造にした場合、誘電率は３３０であったが、材料は非導電性のままであった。
【０２３８】
静電感度を、電極として機能する直径２５ｍｍの円形ステンレス鋼クランプを使用して圧縮下で測定した。Ｋｅｙｓｉｇｈｔ  Ｐｒｅｃｉｓｉｏｎ  ＬＣＲメータを使用して１Ｖ及び１００Ｈｚで複素インピーダンスを測定しながら、ＲＳＡ  ＧＩＩ  Ｓｏｌｉｄｓ  Ａｎａｌｙｚｅｒを使用して試料に標準圧力を維持した。試料の等価静電容量Ｃｐ及び抵抗Ｒｐを見積もるために、材料が、抵抗とコンデンサの並列の組み合わせとして機能すると仮定した。基準静電容量Ｃ０を、適宜、試料に０．１ｋＰａを印加した時と定義した。０．１ｋＰａ〜７０ｋＰａの範囲の圧力で測定を実施した。
【０２３９】
カーボンブラックの濃度が４．２重量％で絶縁層がない場合、２ｋＰａ〜１０ｋＰａの圧力範囲においてΔＣ／Ｃｏは０．９〜１．８の範囲の値に達した。カーボンブラックの濃度が１０％で絶縁層が存在しない場合、ΔＣ／Ｃｏの値は２ｋＰａの圧力において０に近い値に低下した。絶縁層が存在しカーボンブラックの濃度が１０重量％の場合、ΔＣ／Ｃｏは２ｋＰａの圧力において約１．８であり、１０ｋＰａの圧力において４を超えた。
【０２４０】
圧力センサ（カーボンブラックの濃度が１０重量％の場合）は、０．１ｋＰａ〜１ｋＰａの圧力変化に対して敏感であり、この圧力変化は、プラス１５０ｐＦの静電容量の変化と関連付けられた。
【０２４１】
通常は、本発明の感知層は、非常に小さな圧力変化に敏感であり、０．１ｋＰａと低い圧力変化は、１００ｐＦ以上の静電容量の変化に関連付けられる。
【０２４２】
これらの結果は、本発明による圧力感知層を低圧力感知デバイスで使用するための優れた感度を示している。
【０２４３】
図１〜図７における参照番号のリスト
【０２４４】
１  第１及び第２のセンサ用の接地
２  第１のセンサ
３  第２のセンサ
４  第３のセンサ
５  第４のセンサ
６  第３及び第４のセンサ用の接地
２１、３１  保護層
２２、３２  底部電極
２３、３３  圧力感知層
２４、３４  上部電極
２５、３５  封止材
４０１、５０１、６０１、７０１  圧力感知デバイス
４０２、５０２、６０２、７０２  電極
４０３、５０３、６０３、７０３  圧力感知層
４０４、５０４、６０４、７０４  保護層
４０５、５０５、６０５、７０５  圧力変化による静電容量変化
４０６、５０６、６０６、７０６  信号変換ユニット
４０７、５０７、６０７、７０７  データ伝送ユニット
４０８、５０８、６０８、７０８  マイクロコントローラユニット
４０９、５０９、６０９、７０９  電源
４１０、５１０、６１０、７１０  電子デバイス
４１１、５１１、６１１  スマートフォン
４１２、５１２、６１２、７１２  通信信号
４１３、５１３、６１４、７１３  データ伝送ユニット
４１４、５１４、６１４、７１４  患者認証手段
４１５、５１５、６１５、７１５  患者通知手段
４１６、５１６、６１６、７１６  データ分析手段
４１７、５１７、６１７  結果分析手段
４１８、５１８、６１８、７１８  データ格納手段
５１９、６１９、７１９  クラウド
５２０、６２０、７２０  インターネット接続
６２１、７２１  メモリ
７２２  表示デバイス
７２３  ゲートウェイ
７２４  ユーザインタフェース
【図１】
2021508829.tif 000005
【図２】
2021508829.tif 000006
【図３】
2021508829.tif 000007
【図４】
2021508829.tif 000008
【図５】
2021508829.tif 000009
【図６】
2021508829.tif 000010
【図７】
2021508829.tif 000011
【国際調査報告】
2021508829.tif 000012
2021508829.tif 000013
2021508829.tif 000014